(57)【要約】  本発明の吸水剤は、水溶性不飽和単量体を重合して得られる内部架橋構造を有し、（ａ）水不溶性無機粒子を１０ｐｐｍ以上１９００ｐｐｍ以下含むこと、（ｂ）該吸水剤に含まれる、目開き１５０μｍのふるいを通過できる大きさの粒子の割合が５質量％以下であること、（ｃ）４．８３ｋＰａの圧力に対する吸収力（ＡＡＰ）が１８（ｇ／ｇ）以上であること、（ｄ）該水不溶性無機粒子が該吸水性樹脂表面又はその近傍に存在すること、の条件を満たす。【特許請求の範囲】
【請求項１】
水溶性不飽和単量体を重合して得られる内部架橋構造を有する吸水性樹脂粒子を含む吸水剤であって、
下記（ａ）〜（ｄ）の条件、
（ａ）水不溶性無機粒子を該吸水剤に対して１０ｐｐｍ以上１９００ｐｐｍ以下含むこと、
（ｂ）該吸水剤に含まれる、目開き１５０μｍのふるいを通過できる大きさの粒子の割合が５質量％以下であること、
（ｃ）４．８３ｋＰａの圧力に対する吸収力（ＡＡＰ）が１８（ｇ／ｇ）以上であること、
（ｄ）該水不溶性無機粒子が該吸水性樹脂表面又はその近傍に存在すること、
を満たすことを特徴とする吸水剤。
【請求項２】
上記水不溶性無機粒子の含有量が該吸水剤に対して１０ｐｐｍ以上９９０ｐｐｍ以下であることを特徴とする請求項１に記載の吸水剤。
【請求項３】
上記水不溶性無機粒子の少なくとも表面にアミノ基が存在していることを特徴とする請求項１又は２に記載の吸水剤。
【請求項４】
上記水不溶性無機粒子が二酸化ケイ素であり、該二酸化ケイ素の表面における残存シラノール基密度が１．７ＳｉＯＨ／ｎｍ２以下であることを特徴とする請求項１〜３の何れか１項に記載の吸水剤。
【請求項５】
上記吸水剤の食塩水流れ誘導性（ＳＦＣ）が３０（１０−７・ｃｍ３・ｓ・ｇ−１）以上であることを特徴とする請求項１〜４の何れか１項に記載の吸水剤。
【請求項６】
４．８３ｋＰａの圧力に対する吸収力（ＡＡＰ）が２０（ｇ／ｇ）以上３０（ｇ／ｇ）以下であることを特徴とする請求項１〜５の何れか１項に記載の吸水剤。
【請求項７】
更に、少なくとも３価の水溶性多価金属塩を０．１質量％以上１質量％以下含むことを特徴とする請求項１〜６の何れか１項に記載の吸水剤。
【請求項８】
上記水溶性多価金属塩が、硫酸アルミニウムであることを特徴とする請求項７に記載の吸水剤。
【請求項９】
上記吸水性樹脂粒子が、多孔質構造を有する粒子を含むことを特徴とする請求項１〜８の何れか１項に記載の吸水剤。
【請求項１０】
質量平均粒子径が２００μｍ以上５００μｍ以下であり、且つ、粒度分布の対数標準偏差（σζ）が０．２０以上０．４０以下であることを特徴とする請求項１〜９の何れか１項に記載の吸水剤。
【請求項１１】
液拡散速度（ＬＤＶ）が０．２（ｍｍ／ｓｅｃ）以上１０．０（ｍｍ／ｓｅｃ）以下であることを特徴とする請求項１〜１０の何れか１項に記載の吸水剤。
【請求項１２】
摩擦帯電電荷が負電荷であることを特徴とする請求項１〜１１の何れか１項に記載の吸水剤。
【請求項１３】
吸水剤に含まれる粉塵量が、吸水剤の質量に対し３００ｐｐｍ以下であることを特徴とする請求項１〜１２の何れか１項に記載の吸水剤。
【請求項１４】
吸水剤に含まれる粉塵中のＳｉＯ２の割合が５０質量％以下であることを特徴とする請求項１〜１３の何れか１項に記載の吸水剤。
【請求項１５】
上記吸水性樹脂粒子に機械的ダメージを与えた後に、上記二酸化ケイ素と吸水性樹脂粒子とを混合する工程を含む製造方法により得られることを特徴とする請求項４に記載の吸水剤。
【請求項１６】
上記二酸化ケイ素と吸水性樹脂粒子とを混合した後に、上記二酸化ケイ素と吸水性樹脂粒子とを空気輸送する工程を含む製造方法により得られることを特徴とする請求項４又は１５に記載の吸水剤。
【請求項１７】
水溶性不飽和単量体を重合して得られる吸水性樹脂粒子を含む吸水剤であって、
下記（Ａ）〜（Ｄ）の条件、
（Ａ）該吸水性樹脂粒子の表面近傍は、ヒドロキシル基を少なくとも１つ有する表面架橋剤によって架橋又は被覆されていること、
（Ｂ）該吸水性樹脂粒子は、その表面及びその近傍の少なくとも何れか一方に多価金属塩及び水不溶性無機粒子を含んでいること、
（Ｃ）該吸水剤の質量平均粒子径は２００μｍ以上５００μｍ以下であること、
（Ｄ）該吸水剤の全質量に対し、目開き１５０μｍのふるいを通過できる大きさの粒子の割合は５質量％以下であること、
を満たすことを特徴とする吸水剤。
【請求項１８】
上記多価金属塩を吸水剤に対し、０．０１質量％以上１質量％以下含むことを特徴とする請求項１７に記載の吸水剤。
【請求項１９】
上記水不溶性無機粒子を吸水剤に対し、０．００１質量％以上０．４質量％以下含むことを特徴とする請求項１７又は１８に記載の吸水剤。
【請求項２０】
上記水不溶性無機粒子が、二酸化ケイ素であることを特徴とする請求項１７〜１９の何れか１項に記載の吸水剤。
【請求項２１】
遠心分離機保持容量が３０（ｇ／ｇ）以上５０（ｇ／ｇ）未満であり、且つ、食塩水流れ誘導性（ＳＦＣ）が１０（１０−７・ｃｍ３・ｓ・ｇ−１）以上であることを特徴とする請求項１７〜２０の何れか１項に記載の吸水剤。
【請求項２２】
吸水剤に含まれる粉塵中のＳｉＯ２の割合が５０質量％以下であることを特徴とする請求項１７〜２１の何れか１項に記載の吸水剤。
【請求項２３】
請求項１〜２２の何れか１項に記載の吸水剤を含むことを特徴とする吸水体。
【請求項２４】
水溶性不飽和単量体を重合して得られる吸水性樹脂粒子を含む吸水剤の製造方法であって、
該吸水性樹脂粒子の質量平均粒子径は２００μｍ以上５００μｍ以下であり、
該吸水性樹脂粒子の表面近傍を、ヒドロキシル基を少なくとも一つ有する表面架橋剤によって架橋又は被覆する工程と、
該表面架橋剤によって架橋又は被覆後に、多価金属塩と水不溶性無機粒子とを、該吸水性樹脂粒子と混合する工程とを含むことを特徴とする吸水剤の製造方法。
【発明の詳細な説明】
【技術分野】
【０００１】
本発明は、吸水剤及びこれを用いた吸水体、並びに吸水剤の製造方法に関するものであり、詳細には、紙おむつや生理ナプキン、いわゆる失禁パッド等の衛生材料等に好適に用いることができる吸水剤及び吸水体、並びに吸水剤の製造方法に関するものである。
【背景技術】
【０００２】
従来、紙おむつ、生理用ナプキン、失禁パッド等の衛生材料に体液を吸収させることを目的として、パルプ等の親水性繊維と吸水性樹脂粒子とを構成材料とする吸水体が幅広く利用されている。この吸水体は、紙おむつ、生理用ナプキン、失禁パッド等の衛生材料に体液を吸収させるために用いられる。
【０００３】
近年、これら衛生材料には利便性向上のため薄型化が要求されている。そのため、吸水体において、かさ比重の小さい親水性繊維の比率を低くし、吸水性に優れ、かつ、かさ比重の大きい吸水性樹脂粒子の比率を高めている。これによって、吸水体中における吸水性樹脂粒子の使用量を高め吸水量等の物性を低下させることなく、衛生材料の薄型化を図っている。
【０００４】
しかしながら、親水性繊維の比率を低下させたとしても必要最低限の量は必要であるため、さらに衛生材料を薄型化するためには、吸水性樹脂粒子の物性を向上させる必要がある。吸水性樹脂粒子の物性としては、例えば、遠心分離機保持容量、食塩水流れ誘導性、加圧下での吸収力、固定された高さ吸収、質量平均粒子径、液拡散速度等があり、実際に使用する上で、吸水性樹脂粒子は、それらの物性が所定の範囲内、若しくは優れていることが要求される。
【０００５】
また、吸水性樹脂粒子の比率を高めた衛生材料をおむつ等として使用した場合には、吸水性樹脂粒子が水分を吸収することによって、ゲル状となり、ゲルブロッキングという現象を引き起こし得る。この現象により、衛生材料中の液の拡散性が低下することになる。
【０００６】
そこで、このような吸水性樹脂粒子の物性向上又はゲルブロッキングの問題を解消するために、吸水性樹脂粒子に無機粒子を添加する方法が提案されている。上記方法によれば、吸水性樹脂粒子同士の間に無機粒子が介在することとなる。これにより、吸水性樹脂粒子同士が塊状になることを防止でき、ゲルブロッキングの問題を改善することができる。
【０００７】
無機粒子を用いた吸水性樹脂粒子として、特許文献１には、粉体としての流動性が良好で、吸湿による粘着性に起因する作業性の低下もなく、かつ吸水性、保水性にも優れた吸水剤組成物を提供するために、架橋構造を有する水膨張性樹脂粉体と、疎水性超微粒子状シリカとからなる吸水剤組成物が開示されている。
【０００８】
また、特許文献２には、流動性に優れるとともに、液吸収速度の速い高分子吸水剤組成物を提供するため、粗粒子状高分子吸水剤の表面に２次凝集状態の無機微粉末を付着させたことを特徴とする高分子吸水剤組成物が開示されている。
【０００９】
また、特許文献３には、吸収速度及びゲルブロッキング性が改善された衛生用品用吸水性樹脂粒子として、アクリル酸及び／又はアクリル酸塩を主構成単位とするエチレン性不飽和単量体の架橋重合体であり、常温で液状の有機ポリシロキサンにより処理されてなる、改質された衛生用品用吸水性樹脂粒子が開示されている。
【００１０】
また、特許文献４には、吸収速度、対湿ブロッキング性、さらに発塵性が改善された吸水性樹脂粒子として、吸水性樹脂の粒子がシリコーン系界面活性剤により処理されてなる、改質された吸水性樹脂粒子が開示されている。
【００１１】
また、特許文献５には、吸湿下でのブロッキング性、作業性、加圧下の吸収特性に優れる吸水剤として、分散液のｐＨが７以上１０以下でＢＥＴ法による比表面積が５０ｍ２／ｇ以上の無機粉末と吸水性樹脂とからなる吸水剤が開示されている。
【００１２】
また、特許文献６には、実際の使用において問題を生じることなく薄型化を達成できる吸水体を提供するために、吸収開始から３０秒後における人口尿の加圧下吸収量が１０（ｇ／ｇ）以下であり、吸水開始から３０分後における人口尿の加圧下吸収量が２０（ｇ／ｇ）以上である吸水性樹脂と親水性繊維とを含む吸水体が開示されている。
【００１３】
また、特許文献７には、液の拡散性に優れ、かつ逆戻りの少ない吸水体を提供するために、生理食塩水を試験液とする吸収膨潤圧力が１００００Ｐａ以下であり、吸水開始から３００秒後の吸収膨潤圧力が８００００Ｐａ以上である吸水性樹脂と親水性樹脂とを含む吸水体が開示されている。
【００１４】
また、特許文献８には、吸水性樹脂を得るために、立体スペーサーを用いる技術が開示されている。
【００１５】
また、特許文献９には、毛細吸引力と液透過性の両方の物性を併せ持つ吸水剤を提供するために、アクリル酸及び／又はその塩を含む単量体を架橋重合して得られた、不定形破砕状粒子の表面がさらに架橋処理されてなる吸水性樹脂粒子及び液透過性向上剤を含む粒子状吸水剤が開示されている。
【００１６】
また、特許文献１０には、消臭効果の向上と流動性向上のために、カルボキシル基を有するモノマーとヒュームドシリカを含有する吸水性樹脂組成物が開示されている。
【００１７】
また、特許文献１１には、吸水性樹脂を得るために、、吸水性樹脂に通液性向上剤を添加する技術が開示されている。
【特許文献１】特開昭５６−１３３０２８号公報（昭和５６年（1981）１０月１７日公開）
【特許文献２】特開昭６４−４６５３号公報（昭和６４年（1989）１月９日公開）
【特許文献３】特許第３１６９１３３号明細書（平成１３年（2001）３月１６日登録）
【特許文献４】特開平９−１３６９６６号公報（平成９年（1997）５月２７日公開）
【特許文献５】特開２０００−９３７９２号公報（平成１２年（2000）４月４日公開）
【特許文献６】特開２００３−８８５５１号公報（平成１５年（2003）３月２５日公開）
【特許文献７】特開２００３−８８５５３号公報（平成１５年（2003）３月２５日公開）
【特許文献８】米国特許出願公開第２００２／０１２８６１８号明細書（平成１４年（2002）９月１２日公開）
【特許文献９】特開２００４−２６１７９７号公報（平成１６年（2004）９月２４日公開）
【特許文献１０】特表２００３−５００４９０号公報（平成１５年（2003）１月７日公開）
【特許文献１１】国際公開第２００４／６９９１５号パンフレット（平成１６年（2004）８月１９日公開）
【発明の開示】
【００１８】
しかしながら、上記従来の技術では、吸水性樹脂の諸物性を満足し、かつ、吸水性樹脂の製造工程において粉塵量が抑制された吸水剤を提供することができないという問題点を有する。
【００１９】
具体的には、吸水性樹脂を実際に使用する上で、遠心分離機保持容量、食塩水流れ誘導性、加圧下での吸収力、固定された高さ吸収、質量平均粒子径、液拡散性等の物性を良好な値で備えていることが吸水性樹脂に要求されるものの、従来の技術ではこれらの物性を十分満たすには至っていない。その一要因として、吸水性樹脂において重要な物性である遠心分離機保持容量と食塩水流れ誘導性とは、一方の物性が向上すれば他方の物性が低下する関係にあり、これらの物性を両立させ難いことが挙げられる。
【００２０】
また、従来の技術において、無機粒子を吸水性樹脂に添加した場合、上記無機粒子に起因する粉塵が生じ得るという問題が新たに生じ得る。このような粉塵が生じた場合、吸水性樹脂を製造する工程において製造効率が低下する、吸水性樹脂の物性が低下する、又は安全衛生上の問題が生じる等の問題が生じることとなる。特に、無機粒子の使用量が吸水性樹脂に対し０．２質量％以上である場合には、用いる無機粒子の使用量が多いため粉塵が発生し易いという問題点がある。
【００２１】
本発明は、上記従来の問題点に鑑みなされたものであって、その目的は、優れた物性を備え、かつ、粉塵の生じ難い吸水剤及び吸水体、並びに吸水剤の製造方法を提供することにある。
【００２２】
本発明の吸水剤は、上記課題を解決するために、水溶性不飽和単量体を重合して得られる内部架橋構造を有する吸水性樹脂粒子を含む吸水剤であって、下記（ａ）〜（ｄ）の条件、
（ａ）水不溶性無機粒子を１０ｐｐｍ以上１９００ｐｐｍ以下含むこと、
（ｂ）該吸水剤に含まれる、目開き１５０μｍのふるいを通過できる大きさの粒子の割合が５質量％以下であること、
（ｃ）４．８３ｋＰａの圧力に対する吸収力（ＡＡＰ）が１８（ｇ／ｇ）以上であること、
（ｄ）該水不溶性無機粒子が該吸水性樹脂表面又はその近傍に存在すること、
を満たすことを特徴としている。
【００２３】
本発明の吸水剤では、上記水不溶性無機粒子の含有量が１０ｐｐｍ以上９９０ｐｐｍ以下であることが好ましい。
【００２４】
本発明の吸水剤では、上記水不溶性無機粒子の少なくとも表面にアミノ基が存在していることが好ましい。
【００２５】
本発明の吸水剤では、上記水不溶性無機粒子が二酸化ケイ素であり、該二酸化ケイ素の表面における残存シラノール基密度が１．７ＳｉＯＨ／ｎｍ２以下であることが好ましい。
【００２６】
本発明の吸水剤では、上記吸水剤の食塩水流れ誘導性（ＳＦＣ）が３０（１０−７・ｃｍ３・ｓ・ｇ−１）以上であることが好ましい。
【００２７】
本発明の吸水剤では、４．８３ｋＰａの圧力に対する吸収力（ＡＡＰ）が２０（ｇ／ｇ）以上３０（ｇ／ｇ）以下であることが好ましい。
【００２８】
本発明の吸水剤では、更に、少なくとも３価の水溶性多価金属塩を０．１質量％以上１質量％以下含むことが好ましい。
【００２９】
本発明の吸水剤では、上記水溶性多価金属塩が、硫酸アルミニウムであることが好ましい。
【００３０】
本発明の吸水剤では、上記吸水性樹脂粒子が、多孔質構造を有する粒子を含むことが好ましい。
【００３１】
本発明の吸水剤では、質量平均粒子径が２００μｍ以上５００μｍ以下であり、且つ、粒度分布の対数標準偏差（σζ）が０．２０以上０．４０以下であることが好ましい。
【００３２】
本発明の吸水剤では、液拡散速度（ＬＤＶ）が０．２（ｍｍ／ｓｅｃ）以上１０．０（ｍｍ／ｓｅｃ）以下であることが好ましい。
【００３３】
本発明の吸水剤では、摩擦帯電電荷が負電荷であることが好ましい。
【００３４】
本発明の吸水剤では、吸水剤に含まれる粉塵量が、吸水剤の質量に対し３００ｐｐｍ以下であることが好ましい。
【００３５】
本発明の吸水剤では、吸水剤に含まれる粉塵中のＳｉＯ２の割合が５０質量％以下であることが好ましい。
【００３６】
本発明の吸水剤では、上記吸水性樹脂粒子に機械的ダメージを与えた後に、上記二酸化ケイ素と吸水性樹脂粒子とを混合する工程を含む製造方法により得られることが好ましい。
【００３７】
本発明の吸水剤では、上記二酸化ケイ素と吸水性樹脂粒子とを混合した後に、上記二酸化ケイ素と吸水性樹脂粒子とを空気輸送する工程を含む製造方法により得られることが好ましい。
【００３８】
また、本発明の吸水剤は、上記課題を解決するために、水溶性不飽和単量体を重合して得られる吸水性樹脂粒子を含む吸水剤であって、下記（Ａ）〜（Ｄ）の条件、
（Ａ）該吸水性樹脂粒子の表面近傍は、ヒドロキシル基を少なくとも１つ有する表面架橋剤によって架橋又は被覆されていること、
（Ｂ）該吸水性樹脂粒子は、その表面及びその近傍の少なくとも何れか一方に多価金属塩及び水不溶性無機粒子を含んでいること、
（Ｃ）該吸水剤の質量平均粒子径は２００μｍ以上５００μｍ以下であること、
（Ｄ）該吸水剤の全質量に対し、目開き１５０μｍのふるいを通過できる大きさの粒子の割合は５質量％以下であること、
を満たすことを特徴としている。
【００３９】
本発明の吸水剤では、上記多価金属塩を吸水剤に対し、０．０１質量％以上１質量％以下含むことが好ましい。
【００４０】
本発明の吸水剤では、上記水不溶性無機粒子を吸水剤に対し、０．００１質量％以上０．４質量％以下含むことが好ましい。
【００４１】
本発明の吸水剤では、上記水不溶性無機粒子が、二酸化ケイ素であることが好ましい。
【００４２】
本発明の吸水剤では、遠心分離機保持容量が３０（ｇ／ｇ）以上５０（ｇ／ｇ）未満であり、且つ、食塩水流れ誘導性（ＳＦＣ）が１０（１０−７・ｃｍ３・ｓ・ｇ−１）以上であることが好ましい。
【００４３】
本発明の吸水剤では、吸水剤に含まれる粉塵中のＳｉＯ２の割合が５０質量％以下であることが好ましい。
【００４４】
また、本発明の吸水体は、上記課題を解決するために、上記吸水剤を含むことを特徴としている。
【００４５】
また、本発明の吸水剤の製造方法は、上記課題を解決するために、水溶性不飽和単量体を重合して得られる吸水性樹脂粒子を含む吸水剤の製造方法であって、該吸水性樹脂粒子の質量平均粒子径は２００μｍ以上５００μｍ以下であり、該吸水性樹脂粒子の表面近傍を、ヒドロキシル基を少なくとも一つ有する表面架橋剤によって架橋又は被覆する工程と、該表面架橋剤によって架橋又は被覆後に、多価金属塩と水不溶性無機粒子とを、該吸水性樹脂粒子と混合する工程とを含むことを特徴としている。
【発明を実施するための最良の形態】
【００４６】
以下、本発明について詳しく説明するが、本発明の範囲はこれらの説明に拘束されることはなく、以下の例示以外についても、本発明の趣旨を損なわない範囲で適宜変更実施し得る。また、本発明では重量及び質量、重量％及び質量％は同様の意味であり、文中での使用は質量及び質量％に統一する。また、範囲を示す「Ａ〜Ｂ」は、Ａ以上Ｂ以下であることを意味する。
【００４７】
まず、以下で使用する略語について定義する。ＣＲＣは遠心分離機保持容量を、ＳＦＣは食塩水流れ誘導性を、ＡＡＰは４．８３ｋＰａの圧力に対する吸収力を、ＦＨＡは固定された高さ吸収を、ＬＤＶは液拡散速度を、Ｄ５０は質量平均粒子径を、σζは粒度分布の対数標準偏差を、食塩水は塩化ナトリウム水溶液を、１ｐｐｍは０．０００１質量％を、それぞれ示すものとする。
【００４８】
本発明の一実施形態について以下に説明する。本実施の形態に係る吸水剤は吸水性樹脂粒子を含んでおり、吸水性樹脂粒子は水不溶性無機粒子（以下、「水不溶性無機微粒子」と記載することもある）を含んでいるものである。
【００４９】
＜吸水性樹脂粒子＞
本実施の形態で用いられる吸水性樹脂粒子は水溶性不飽和単量体を重合して得ることができる水不溶性水膨潤性ヒドロゲル形成性重合体（以下、吸水性樹脂とも言う）の粒子である。
【００５０】
水不溶性水膨潤性ヒドロゲル形成性重合体の具体例としては、部分中和架橋ポリアクリル酸重合体（米国特許第４６２５００１号明細書、米国特許第４６５４０３９号明細書、米国特許第５２５０６４０号明細書、米国特許第５２７５７７３号明細書、欧州特許第４５６１３６号明細書等）、架橋されて部分的に中和された澱粉−アクリル酸グラフトポリマー（米国特許第４０７６６６３号明細書）、イソブチレン−マレイン酸共重合体（米国特許第４３８９５１３号明細書）、酢酸ビニル−アクリル酸共重合体のケン化物（米国特許第４１２４７４８号明細書）、アクリルアミド（共）重合体の加水分解物（米国特許第３９５９５６９号明細書）、アクリロニトリル重合体の加水分解物（米国特許第３９３５０９９号明細書）等が挙げられる。
【００５１】
本実施の形態に係る吸水性樹脂粒子は、アクリル酸及び／又はその塩を含む単量体を重合して得られるポリアクリル酸（塩）系架橋重合体からなる吸水性樹脂の粒子であることが好ましい。本実施の形態においてポリアクリル酸（塩）系架橋重合体とは、アクリル酸及び／又はその塩を５０モル％以上、好ましくは７０モル％以上、より好ましくは９０モル％以上含む単量体を重合して得られる架橋重合体である。
【００５２】
また、架橋重合体中の酸基は、その５０モル％以上９０モル％以下が中和されていることが好ましく、６０モル％以上８０モル％が中和されていることがより好ましい。ポリアクリル酸塩としてはナトリウム、カリウム、リチウム等のアルカリ金属塩、アンモニウム塩、アミン塩等を例示することができる。好ましくはナトリウム塩である。塩を形成させるための中和は重合前に単量体の状態で行ってもよいし、あるいは重合途中や重合後に重合体の状態で行ってもよいし、それらを併用してもよい。
【００５３】
本実施の形態に係る吸水性樹脂粒子として好ましく用いることができるポリアクリル酸（塩）系架橋重合体としては、主成分として用いられる単量体（アクリル酸及び／又はその塩）に併用して、必要により他の単量体を共重合させたものであってもよい。他の単量体の具体例としては、メタアクリル酸、マレイン酸、ビニルスルホン酸、スチレンスルホン酸、２−（メタ）アクリルアミド−２−メチルプロパンスルホン酸、２−（メタ）アクリロイルエタンスルホン酸、２−（メタ）アクリロイルプロパンスルホン酸等のアニオン性不飽和単量体及びその塩；アクリルアミド、メタアクリルアミド、Ｎ−エチル（メタ）アクリルアミド、Ｎ−ｎ−プロピル（メタ）アクリルアミド、Ｎ−イソプロピル（メタ）アクリルアミド、Ｎ，Ｎ−ジメチル（メタ）アクリルアミド、２−ヒドロキシエチル（メタ）アクリレート、２−ヒドロキシプロピル（メタ）アクリレート、メトキシポリエチレングリコール（メタ）アクリレート、ポリエチレングリコールモノ（メタ）アクリレート、ビニルピリジン、Ｎ−ビニルピロリドン、Ｎ−アクリロイルピペリジン、Ｎ−アクリロイルピロリジン、Ｎ−ビニルアセトアミド等のノニオン性の親水基含有不飽和単量体；Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジメチルアミノプロピル（メタ）アクリルアミド及びそれらの四級塩等のカチオン性不飽和単量体等を挙げることができる。これらアクリル酸及び／又はその塩以外の単量体の使用量は、全単量体中０モル％以上３０モル％以下であることが好ましく、より好ましくは０モル％以上１０モル％以下である。
【００５４】
本実施の形態で用いられる吸水性樹脂粒子は、内部架橋構造を有する架橋重合体である。上記吸水性樹脂粒子に内部架橋構造を導入する方法として、架橋剤を使用しない自己架橋によって導入する方法、１分子中に２個以上の重合性不飽和基及び／又は２個以上の反応性基を有する内部架橋剤を共重合又は反応させて導入する方法等を例示することができる。好ましくは、内部架橋剤を共重合又は反応させて導入する方法である。
【００５５】
これらの内部架橋剤の具体例としては、例えば、Ｎ，Ｎ’−メチレンビス（メタ）アクリルアミド、（ポリ）エチレングリコールジ（メタ）アクリレート、（ポリ）プロピレングリコールジ（メタ）アクリレート、トリメチロールプロパントリ（メタ）アクリレート、トリメチロールプロパンジ（メタ）アクリレート、グリセリントリ（メタ）アクリレート、グリセリンアクリレートメタクリレート、エチレンオキサイド変性トリメチロールプロパントリ（メタ）アクリレート、ペンタエリスリトールテトラ（メタ）アクリレート、ジペンタエリスリトールヘキサ（メタ）アクリレ−ト、トリアリルシアヌレート、トリアリルイソシアヌレート、トリアリルホスフェート、トリアリルアミン、ポリ（メタ）アリロキシアルカン、（ポリ）エチレングリコールジグリシジルエーテル、グリセロールジグリシジルエーテル；エチレングリコール、ポリエチレングリコール、１，４−ブタンジオール、プロピレングリコール、グリセリン、ペンタエリスリトール等の多価アルコール類；エチレンジアミン、ポリエチレンイミン、グリシジル（メタ）アクリレート等を挙げることができる。
【００５６】
これらの内部架橋剤は１種のみを用いてもよいし、２種以上を使用してもよい。中でも、得られる吸水性樹脂粒子の吸水特性等から、２個以上の重合性不飽和基を有する化合物を内部架橋剤として必須に用いることが好ましく、その使用量としては全単量体に対して０．００５モル％以上３モル％以下が好ましく、より好ましくは０．０１モル％以上１．５モル％以下、最も好ましくは０．０５モル％以上０．２モル％以下である。
【００５７】
重合に際しては、澱粉−セルロース、澱粉−セルロースの誘導体、ポリビニルアルコール、ポリアクリル酸（塩）、ポリアクリル酸（塩）架橋体等の親水性高分子や、次亜リン酸（塩）等の連鎖移動剤を添加してもよい。
【００５８】
また、上記したアクリル酸及び／又はその塩を主成分とする単量体を重合するに際しては、バルク重合、逆相懸濁重合、沈澱重合を行うことも可能であるが、性能面や重合の制御の容易さから、単量体を水溶液にする水溶液重合を行うことが好ましい。係る重合方法は、例えば、米国特許第４６２５００１号明細書、米国特許第４７６９４２７号明細書、米国特許第４８７３２９９号明細書、米国特許第４０９３７７６号明細書、米国特許第４３６７３２３号明細書、米国特許第４４４６２６１号明細書、米国特許第４６８３２７４号明細書、米国特許第４６９０９９６号明細書、米国特許第４７２１６４７号明細書、米国特許第４７３８８６７号明細書、米国特許第４７４８０７６号明細書、米国特許出願公開２００２／４００９５号明細書等に記載されている。
【００５９】
重合を行うにあたり、過硫酸カリウム、過硫酸アンモニウム、過硫酸ナトリウム、ｔ−ブチルハイドロパーオキサイド、過酸化水素、２，２’−アゾビス（２−アミジノプロパン）二塩酸塩等のラジカル重合開始剤、紫外線や電子線等の活性エネルギー線等を用いることができる。また、ラジカル重合開始剤を用いる場合、亜硫酸ナトリウム、亜硫酸水素ナトリウム、硫酸第一鉄、Ｌ−アスコルビン酸等の還元剤を併用してレドックス重合としてもよい。これらの重合開始剤の使用量は、全単量体に対して、０．００１モル％以上２モル％以下が好ましく、より好ましくは０．０１モル％以上０．５モル％以下である。
【００６０】
重合ゲルや懸濁粒子等の乾燥には、通常の乾燥機や加熱炉を用いることができる。また、重合ゲルや懸濁粒子等の乾燥は、共沸脱水により乾燥することもできる。上記乾燥機としては、例えば、熱風乾燥機、溝型攪拌乾燥機、回転乾燥機、円盤乾燥機、流動層乾燥機、気流乾燥機、赤外線乾燥機等が挙げられる。
【００６１】
上記乾燥における乾燥温度は、好ましくは１００〜２５０℃、より好ましくは１５０〜２３０℃、更に好ましくは１６０〜２１０℃である。
【００６２】
得られる乾燥物の固形分の割合は、好ましくは５０〜１００質量％（含水率５０〜０質量％）であり、より好ましくは８５〜１００質量％（含水率１５〜０質量％）であり、更に好ましくは９０〜９８質量％（含水率１０〜２質量％）である。尚、固形分の割合は、通常、アルミカップやガラスシャーレ上で、測定サンプル１ｇを１８０℃で３時間乾燥した後の乾燥減量から求められる。
【００６３】
乾燥物の粉砕や解砕は、例えば、振動ミル、ロールグラニュレーター（特開平９−２３５３７８号公報、段落〔０１７４〕参照）、ナックルタイプ粉砕機、ロールミル（特表２００２−５２７５４７号公報、段落〔００６９〕参照）、高速回転式粉砕機（ピンミル、ハンマーミル、スクリューミル、ロールミル等（特開平６−４１３１９号公報、段落〔００３６〕参照））、円筒状ミキサー（特開平５−２０２１９９号公報、段落〔０００８〕参照）によって行うことができる。また、気流乾燥機等を用いれば、粉砕しながら乾燥を行うことができる。
【００６４】
尚、後述するように上記乾燥、及び粉砕若しくは解砕を経て得られた吸水性樹脂は、分級等によって所定のサイズ（粒子径）に整えられたもの（表面架橋前の吸水性樹脂）であることが好ましい。また、後述する吸水性樹脂粒子の造粒物についても、必要に応じて非造粒物である吸水性樹脂と共に、好ましくは分級によって所定のサイズに整えられたものである。
【００６５】
上記により得られた吸水性樹脂粒子の形状は、一般には、不定形破砕状、球状、繊維状、棒状、略球状、偏平状等であるが、不定形破砕状であれば後述する二酸化ケイ素を、吸水性樹脂粒子の表面及び表面近傍の少なくとも何れか一方により多く含むことができるため好ましい。
【００６６】
本実施の形態に係る吸水性樹脂粒子は、その表面近傍が表面架橋剤である有機表面架橋剤及び／又は水溶性無機表面架橋剤によって表面架橋されていることが好ましい。このように、吸水剤に含まれる吸水性樹脂はその表面近傍が、表面架橋剤によって架橋されているため、膨潤した吸水剤に圧力をかけた際に生じる液の戻り量を減少させることができる。そのため、ＡＡＰの圧力に対する吸収力を高めることができる。
【００６７】
表面架橋処理に用いることのできる表面架橋剤としては、吸水性樹脂粒子の有する官能基、特に、カルボキシル基と反応し得る官能基を２個以上有する有機表面架橋剤及び／又は水溶性無機表面架橋剤が挙げられる。好ましくは水溶性有機表面架橋剤を用いることができる。
【００６８】
例えば、エチレングリコール、ジエチレングリコール、プロピレングリコール、トリエチレングリコール、テトラエチレングリコール、ポリエチレングリコール、１，３−プロパンジオール、ジプロピレングリコール、２，２，４−トリメチル−１，３−ペンタンジオール、ポリプロピレングリコール、グリセリン、ポリグリセリン、２−ブテン−１，４−ジオール、１，３−ブタンジオール、１，４−ブタンジオール、１，５−ペンタンジオール、１，６−ヘキサンジオール、１，２−シクロヘキサンジメタノール、１，２−シクロヘキサノール、トリメチロールプロパン、ジエタノールアミン、トリエタノールアミン、ポリオキシプロピレン、オキシエチレン−オキシプロピレンブロック共重合体、ペンタエリスリトール、ソルビトール等の多価アルコール；エチレングリコールジグリシジルエーテル、ポリエチレングリコールジグリシジルエーテル、グリセロールポリグリシジルエーテル、ジグリセロールポリグリシジルエーテル、ポリグリセロールポリグリシジルエーテル、プロピレングリコールジグリシジルエーテル、ポリプロピレングリコールジグリシジルエーテル、グリシドール等のエポキシ化合物；エチレンジアミン、ジエチレントリアミン、トリエチレンテトラミン、テトラエチレンペンタミン、ペンタエチレンヘキサミン、ポリエチレンイミン等の多価アミン化合物や、それらの無機塩ないし有機塩（例えば、アゼチジニウム塩等）；２，４−トリレンジイソシアネート、ヘキサメチレンジイソシアネート等の多価イソシアネート化合物；１，２−エチレンビスオキサゾリン等の多価オキサゾリン化合物；尿素、チオ尿素、グアニジン、ジシアンジアミド、２−オキサゾリジノン等の炭酸誘導体；１，３−ジオキソラン−２−オン、４−メチル−１，３−ジオキソラン−２−オン、４，５−ジメチル−１，３−ジオキソラン−２−オン、４，４−ジメチル−１，３−ジオキソラン−２−オン、４−エチル−１，３−ジオキソラン−２−オン、４−ヒドロキシメチル−１，３−ジオキソラン−２−オン、１，３−ジオキサン−２−オン、４−メチル−１，３−ジオキサン−２−オン、４，６−ジメチル−１，３−ジオキサン−２−オン、１，３−ジオキソパン−２−オン等のアルキレンカーボネート化合物；エピクロロヒドリン、エピブロモヒドリン、α−メチルエピクロロヒドリン等のハロエポキシ化合物、及び、その多価アミン付加物（例えばハーキュレス製カイメン：登録商標）；γ−グリシドキシプロピルトリメトキシシラン、γ−アミノプロピルトリエトキシシラン等のシランカップリング剤；３−メチル−３−オキセタンメタノール、３−エチル−３−オキセタンメタノール、３−ブチル−３−オキセタンメタノール、３−メチル−３−オキセタンエタノール、３−エチル−３−オキセタンエタノール、３−ブチル−３−オキセタンエタノール、３−クロロメチル−３−メチルオキセタン、３−クロロメチル−３−エチルオキセタン、多価オキセタン化合物等のオキセタン化合物；等が挙げられる。
【００６９】
これら表面架橋剤は、１種のみ用いてもよいし、２種以上を併用してもよい。中でもヒドロキシル基を少なくとも一つ有する表面架橋剤が好ましく、その中でも多価アルコールは、安全性が高く、吸水性樹脂粒子表面の親水性を向上させることができる点で好ましい。
【００７０】
上記表面架橋剤の使用量は、吸水性樹脂粒子の固形分１００質量部に対して０．００１質量部以上５質量部以下が好ましい。
【００７１】
表面架橋剤と吸水性樹脂粒子との混合の際には水を用いてもよい。水の使用量は、吸水性樹脂粒子の固形分１００質量部に対して、０．５質量部を越え、１０質量部以下が好ましく、１質量部以上５質量部以下の範囲内がより好ましい。
【００７２】
表面架橋剤又はその水溶液と吸水性樹脂粒子とを混合する際には、親水性有機溶媒や、第三物質を混合助剤として用いてもよい。親水性有機溶媒を用いる場合には、例えば、メチルアルコール、エチルアルコール、ｎ−プロピルアルコール、イソプロピルアルコール、ｎ−ブチルアルコール、イソブチルアルコール、ｔ−ブチルアルコール等の低級アルコール類；アセトン等のケトン類；ジオキサン、テトラヒドロフラン、メトキシ（ポリ）エチレングリコール等のエーテル類；ε−カプロラクタム、Ｎ，Ｎ−ジメチルホルムアミド等のアミド類；ジメチルスルホキシド等のスルホキシド類；エチレングリコール、ジエチレングリコール、プロピレングリコール、トリエチレングリコール、テトラエチレングリコール、ポリエチレングリコール、１，３−プロパンジオール、ジプロピレングリコール、２，２，４−トリメチル−１，３−ペンタンジオール、ポリプロピレングリコール、グリセリン、ポリグリセリン、２−ブテン−１，４−ジオール、１，３−ブタンジオール、１，４−ブタンジオール、１，５−ペンタンジオール、１，６−ヘキサンジオール、１，２−シクロヘキサンジメタノール、１，２−シクロヘキサノール、トリメチロールプロパン、ジエタノールアミン、トリエタノールアミン、ポリオキシプロピレン、オキシエチレン−オキシプロピレンブロック共重合体、ペンタエリスリトール、ソルビトール等の多価アルコール等が挙げられる。
【００７３】
親水性有機溶媒の使用量は、吸水性樹脂粒子の種類や粒径、含水率等にもよるが、吸水性樹脂粒子の固形分１００質量部に対して、１０質量部以下が好ましく、０質量部以上５質量部以下の範囲内、若しくは０．１質量部以上５質量部以下の範囲内がより好ましい。
【００７４】
また、第三物質として欧州特許第０６６８０８０号明細書に示された無機酸、有機酸、ポリアミノ酸等を存在させてもよい。これらの混合助剤は表面架橋剤として作用してもよいが、表面架橋後に吸水性樹脂粒子の吸水性能を低下させないものが好ましい。本実施の形態に係る吸水性樹脂粒子は、沸点が１００℃以下の親水性有機溶媒を含まない表面架橋剤と混合、加熱により架橋されたものであることが好ましい。吸水性樹脂粒子が沸点１００℃以下の親水性有機溶媒を含む場合、親水性有機溶媒の気化により表面架橋剤の吸水性樹脂粒子表面での存在状態が変化し、ＳＦＣ等の物性が十分に満たされないおそれがある。
【００７５】
吸水性樹脂粒子と表面架橋剤とをより均一に混合するため、水溶性無機塩（好ましくは、過硫酸塩）を、吸水性樹脂粒子と表面架橋剤とを混合する際に共存させることが好ましい。水溶性無機塩の使用量は、吸水性樹脂粒子の種類や粒径等にもよるが、吸水性樹脂粒子の固形分１００質量部に対して０．０１質量部以上１質量部以下の範囲内が好ましく、０．０５質量部以上０．５質量部以下の範囲内がより好ましい。すなわち、上記吸水性樹脂粒子に対して０．０１質量％以上１．０質量％以下の水溶性無機塩好ましくは過硫酸塩を含む有機表面架橋剤及び／又は水溶性無機表面架橋剤との混合、加熱によって架橋されたものであることが好ましい。
【００７６】
吸水性樹脂粒子と表面架橋剤とを混合する混合方法は特に限定されないが、例えば、吸水性樹脂粒子を親水性有機溶剤に浸漬し、必要に応じて水及び／又は親水性有機溶媒に溶解させた表面架橋剤を混合する方法、吸水性樹脂粒子に直接、水及び／又は親水性有機溶媒に溶解させた表面架橋剤を噴霧若しくは滴下して混合する方法等が例示できる。
【００７７】
吸水性樹脂粒子と表面架橋剤とを混合した後、通常、加熱処理を行い、架橋反応を遂行させることが好ましい。上記加熱処理温度は、用いる表面架橋剤にもよるが、４０℃以上２５０℃以下が好ましく、１５０℃以上２５０℃以下がより好ましい。加熱処理温度が４０℃未満の場合には、ＡＡＰやＳＦＣ等の吸収特性が十分に改善されないおそれがある。加熱処理温度が２５０℃を越える場合には、吸水性樹脂粒子の劣化を引き起こし、各種物性が低下する場合があり注意を要する。加熱処理時間は、好ましくは１分以上２時間以下、より好ましくは５分以上１時間以下である。
【００７８】
本実施の形態で用いる吸水性樹脂粒子は、質量平均粒子径が２００μｍ以上５００μｍ以下であることが好ましい。より好ましくは３００μｍ以上４００μｍ以下である。吸水性樹脂粒子の質量平均粒子径が２００μｍ以上５００μｍ以下の範囲を外れた場合、通液性及び拡散性が著しく低下、又は吸収速度が大幅に低下し得る。このような吸水性樹脂粒子を、例えば、オムツに用いた場合、液の漏れ等を引き起こすおそれがある。
【００７９】
本実施の形態に係る吸水性樹脂粒子は、目開き１５０μｍのふるいを通過できる大きさの粒子の割合が５質量％以下であることが好ましい。さらに、３質量％以下であることがより好ましい。上記の範囲の吸水性樹脂粒子が吸水剤に用いられることで、得られる吸水剤の粉塵量を抑制することができる。そのため、吸水剤の製造の際に吸水性樹脂粒子に含まれる微粒子の飛散によって生じる安全衛生上の問題を防止でき、得られる吸水剤の物性が低下することを抑制することができる。尚、上記割合が５質量％を超えた場合、吸水剤の製造の際に粉塵が発生し易くなるので、安全衛生上の問題が生じ得る、又は吸水体の物性低下を招く等のおそれがある。
【００８０】
上記吸水性樹脂粒子は、質量平均粒子径が３００μｍ以下である微粉状の吸水性樹脂粒子（以下適宜「微粉」と記す）を造粒、乾燥、粒度調整し、表面架橋したものを用いてもよいし、粉砕して得られる一次粒子の不定形破砕状の粒子に微粉の造粒物を一部混合した吸水性樹脂粒子を用いてもよい。微粉の造粒物を吸水性樹脂粒子に一部混合した場合には、吸水速度、ＦＨＡ等の吸収特性が一層優れた吸水剤を得ることが出来る。吸水性樹脂粒子に含まれる微粉の造粒物の混合量は、好ましくは５質量％以上、より好ましくは１０質量％以上、さらに好ましくは１５質量％以上、最も好ましくは２０質量％以上である。尚、微粉の粒子径は分級される篩目径で示される。
【００８１】
微粉の造粒物の作製方法としては、微粉を再生する公知の技術が使用可能である。例えば、温水と微粉とを混合し乾燥する方法（米国特許第６２２８９３０号明細書）や、微粉と単量体水溶液とを混合し重合する方法（米国特許第５２６４４９５号明細書）、微粉に水を加え特定の面圧以上で造粒する方法（欧州特許第８４４２７０号明細書）、微粉を十分に湿潤させ非晶質のゲルを形成し乾燥及び粉砕する方法（米国特許第４９５０６９２号明細書）、微粉と重合ゲルとを混合する方法（米国特許第５４７８８７９号明細書）等を用いることが可能である。
【００８２】
好ましくは、上記の温水と微粉とを混合し、乾燥する方法を用いることができる。この方法により造粒された吸水性樹脂粒子は、多孔質構造（特開２００４−２６１７９７号公報に記載されている多孔質構造と同義の構造）を有しており好ましく用いることができる。本実施の形態における吸水性樹脂粒子は、多孔質構造を有する粒子を好ましくは５質量％以上、より好ましくは１０質量％以上、さらに好ましくは１５質量％以上、最も好ましくは２０質量％以上含むものである。吸水性樹脂粒子が、多孔質構造を有する微粉の造粒物を含むことによって、上記吸水性樹脂粒子は、その表面及びその近傍の少なくとも何れか一方に、後述する二酸化ケイ素等の水不溶性無機粒子を効率よく含むことができる。
【００８３】
本実施の形態に係る吸水性樹脂粒子のＣＲＣは、好ましくは５（ｇ／ｇ）以上であり、より好ましくは１０（ｇ／ｇ）以上であり、より好ましくは１５（ｇ／ｇ）以上であり、さらに好ましくは２５（ｇ／ｇ）以上であり、特に好ましくは２８（ｇ／ｇ）以上であり、最も好ましくは３０（ｇ／ｇ）以上である。ＣＲＣの上限値は、特に限定されないが、好ましくは５０（ｇ／ｇ）以下であり、より好ましくは４５（ｇ／ｇ）以下であり、さらに好ましくは４０（ｇ／ｇ）以下である。ＣＲＣが１０（ｇ／ｇ）未満の場合、吸水性樹脂粒子を吸水剤に用いた場合、吸収量が少なすぎ、オムツ等の衛生材料の使用に適さない。また、ＣＲＣが５０（ｇ／ｇ）よりも大きい場合、吸水性樹脂粒子が吸水体に使用された場合、吸水体への液の取り込み速度に優れる吸水剤を得ることができなくなるおそれがある。
【００８４】
本実施の形態に係る吸水性樹脂粒子のＡＡＰは、１６（ｇ／ｇ）以上であることが好ましく、より好ましくは１７（ｇ／ｇ）以上であり、より好ましくは１８（ｇ／ｇ）以上であり、より好ましくは１９（ｇ／ｇ）以上であり、さらに好ましくは２０（ｇ／ｇ）以上であり、特に好ましくは２２（ｇ／ｇ）以上であり、最も好ましくは２４（ｇ／ｇ）以上である。ＡＡＰの上限値は、特に限定されないが、好ましくは３０（ｇ／ｇ）以下である。ＡＡＰが１６（ｇ／ｇ）未満の場合、吸水性樹脂粒子が吸水剤に使用された場合、上記吸水剤に圧力が加わった際の液の戻り（通称リウエット：Ｒｅ−Ｗｅｔといわれる）が少ない吸水剤を得ることができなくなるおそれがある。
【００８５】
本実施の形態に係る吸水性樹脂粒子のＳＦＣは、好ましくは１０（１０−７・ｃｍ３・ｓ・ｇ−１）以上であり、より好ましくは１５（１０−７・ｃｍ３・ｓ・ｇ−１）以上であり、より好ましくは３０（１０−７・ｃｍ３・ｓ・ｇ−１）以上であり、さらに好ましくは５０（１０−７・ｃｍ３・ｓ・ｇ−１）以上、さらに好ましくは７０（１０−７・ｃｍ３・ｓ・ｇ−１）以上であり、最も好ましくは１００（１０−７・ｃｍ３・ｓ・ｇ−１）以上である。ＳＦＣが１０（１０−７・ｃｍ３・ｓ・ｇ−１）未満の場合、後述する二酸化ケイ素等の水不溶性無機粒子を含んでいたとしても通液性が向上せず、吸水性樹脂粒子が吸水剤に使用された場合に、吸水体への液の取り込み速度に優れる吸水剤を得ることができなくなるおそれがある。
【００８６】
本実施の形態に係る吸水性樹脂粒子は、水可溶分量が好ましくは３５質量％以下であり、より好ましくは２５質量％以下であり、さらに好ましくは１５質量％以下である。水可溶分量が３５質量％を超える場合、ゲル強度が弱く、通液性に劣ったものとなることがある。また吸水性樹脂粒子が吸水体に使用された場合、吸水体に圧力が加わった際の液の戻り（通称リウエット：Ｒｅ−Ｗｅｔ）が少ない吸水剤を得ることができなくなるおそれがある。
【００８７】
＜水不溶性無機粒子＞
本実施の形態に係る吸水性樹脂粒子は、その表面及びその近傍の少なくとも何れか一方に、水不溶性無機粒子を含んでいる。上記吸水性樹脂粒子の表面とは、外気にさらされている部分であり、また吸水性樹脂粒子の表面近傍とは、吸水性樹脂粒子の表面から粒子径（短径）の１０分の１程度内部までの部分を示すものとする。具体的には、上記吸水性樹脂粒子の表面近傍とは、表面架橋処理された吸水性樹脂粒子の場合、表面架橋層近傍であり、その厚さは走査型電子顕微鏡（ＳＥＭ）等で確認することができる。
【００８８】
吸水性樹脂粒子の表面及び表面近傍の少なくとも何れか一方に水不溶性無機粒子を含んでいることによって、吸水剤の通液性が向上することとなる。そのため、上記吸水性樹脂粒子を含む吸水剤のＳＦＣを向上させることができる。尚、上記通液性向上のため、水不溶性無機粒子は、吸水性樹脂粒子の表面及び表面近傍の少なくとも何れか一方に含まれていればよいが、表面近傍よりも表面に含まれていることがより吸水剤の物性を向上させることができる。尚、後述する実施例においては、水不溶性無機粒子は、少なくとも表面に含まれている。また、水不溶性無機粒子の添加時期を重合工程以降にすることにより、表面に含まれる水不溶性無機粒子の割合を高くすることができる。
【００８９】
また、本実施の形態で用いる水不溶性無機粒子は、吸水性樹脂粒子表面の官能基とイオン結合し得る官能基を少なくとも表面に有する水不溶性無機粒子であることが好ましい。より好ましくは上記イオン結合し得る官能基がカチオン性基であり、さらに好ましくはアミノ基（４級アミノ基を含む）である。
【００９０】
好ましい吸水剤の形態は上記吸水性樹脂粒子表面に存在する官能基がカルボキシル基であり、上記水不溶性無機粒子の少なくとも表面に存在する官能基がアミノ基である吸水剤である。
【００９１】
本実施の形態で使用できる水不溶性無機粒子の具体例としては、例えば、タルク、クレー、カオリン、フラー土、ベントナイト、活性白土、重晶石、天然アスファルタム、ストロンチウム鉱石、イルメナイト、パーライト等の鉱産物；二酸化珪素、酸化チタン等の金属酸化物；天然ゼオライトや合成ゼオライト等の珪酸（塩）；硫酸カルシウム、酸化アルミニウム等の水不溶性多価金属塩類；親水性のアモルファスシリカ（例、乾式法：トクヤマ社  ＲｅｏｌｏｓｉｌＱＳ−２０、沈殿法：ＤＥＧＵＳＳＡ社  Ｓｉｐｅｒｎａｔ２２Ｓ, Ｓｉｐｅｒｎａｔ２２００）類；亜鉛と珪素、又は、亜鉛とアルミニウムを含む複合含水酸化物（例えば、国際公開ＷＯ２００５／０１０１０２号に例示）；酸化ケイ素・酸化アルミニウム・酸化マグネシウム複合体（例、ＥＮＧＥＬＨＡＲＤ社  Ａｔｔａｇｅｌ＃５０）、酸化ケイ素・酸化アルミニウム複合体、酸化ケイ素・酸化マグネシウム複合体等の酸化物複合体類、等を挙げることが出来る。また、米国特許第５１６４４５９号公報、欧州特許第７６１２４１号公報等に例示されたものも使用可能である。このうち二酸化ケイ素及び珪酸（塩）がより好ましく、コールターカウンター法により測定された平均粒子径が０．００１〜２００μｍの範囲の微粒子である二酸化ケイ素及び珪酸（塩）がさらに好ましい。
【００９２】
本実施の形態で最も好ましく使用される水不溶性無機粒子の具体例としては、ＷＡＣＫＥＲ社のＨＤＫ（登録商標）Ｈ２０１５ＥＰ、Ｈ２０５０ＥＰ、Ｈ２１５０ＶＰ、Ｈ０５ＴＡ、Ｈ１３ＴＡ、Ｈ３０ＴＡ等のアモルファスシリカ表面にアミノ基（４級アミノ基を含む）が導入されたものが挙げられる。同様に、日本アエロジル社のＲＡ２００ＨＳ等も使用可能である。
【００９３】
本実施の形態で用いる水不溶性無機粒子は、水：メタノールの容量比が１：１の溶液中に４質量％分散させたときのｐＨが７〜１０を示すものが好ましい。
【００９４】
本実施の形態で用いる水不溶性無機粒子は、一次粒子の質量平均粒子径が５〜５０ｎｍであり、かつ９０質量％以上が１次粒子の凝集粒子であるものが好ましい。また、１次粒子の凝集粒子の質量平均粒子径が２０μm以下であるものが好ましい。
【００９５】
本実施の形態で用いる水不溶性無機粒子は、表面の残存シラノール基が２０％以下であることが好ましい（残存シラノール基１００％における表面のシラノール基量は２ＳｉＯＨ／ｎｍ２である）。
【００９６】
本実施の形態で用いる水不溶性無機粒子は、ＢＥＴ法による比表面積が３０〜３３０ｍ２／ｇであるものが好ましい。
【００９７】
＜二酸化ケイ素＞
上述したように、本実施の形態では、上記水不溶性無機粒子として二酸化ケイ素を含んでいることがより好ましい。
【００９８】
吸水性樹脂粒子の表面及び表面近傍の少なくとも何れか一方に二酸化ケイ素を含んでいることによって、吸水剤の通液性が向上することとなる。そのため、上記吸水性樹脂粒子を含む吸水剤のＳＦＣを向上させることができる。尚、上記通液性向上のため、二酸化ケイ素は、吸水性樹脂粒子の表面及び表面近傍の少なくとも何れか一方に含まれていればよいが、表面近傍よりも表面に含まれていることがより吸水剤の物性を向上させることができる。
【００９９】
上記二酸化ケイ素は、乾式法で製造されたアモルファスのフュームドシリカであることが好ましい。クォーツと呼ばれる二酸化ケイ素等は、健康上の問題を引き起こす可能性があるため好ましくない。二酸化ケイ素は自己凝集を起こさずに、かつ残留シラノール基密度が高いほうが好ましい。二酸化ケイ素の自己凝集が吸水剤における粉塵量の増加の原因であるため、本実施の形態においては、残留シラノール基密度が特定の範囲の二酸化ケイ素を特定範囲量用いることで、二酸化ケイ素の自己凝集を防ぎ、結果として吸水剤の粉塵量の増加を防ぐことができる。
【０１００】
二酸化ケイ素の表面における残留シラノール基密度は、ナノ平方メートル（ｎｍ２）あたりのシラノール基の個数で表され、本発明で使用する単位としてはＳｉＯＨ／ｎｍ２を用いる。この残留シラノール基密度は、シリカ製造メーカーのカタログ等で確認することができる。また、リチウムアルミニウムハイドライド法等の公知の方法でも測定することが可能である。
【０１０１】
本実施の形態において、上記二酸化ケイ素の表面における残留シラノール基密度は、１．７（ＳｉＯＨ／ｎｍ２）以下であることが好ましい。このように残留シラノール基密度が低い場合、上記二酸化ケイ素はその表面が修飾されており、疎水性を示すこととなる。尚、１．７（ＳｉＯＨ／ｎｍ２）を超えた場合、二酸化ケイ素が凝集し易くなるため、粉塵が発生し易く好ましくない。二酸化ケイ素の表面が修飾されていることにより、シラノール基同士が水素結合し難く、二酸化ケイ素の微粒子同士は凝集し難い。上記吸水性樹脂粒子に対する上記二酸化ケイ素の含有量は１０ｐｐｍ以上１９００ｐｐｍ以下であり、その含有量は非常に低い。このような含有量が非常に低く、凝集していない二酸化ケイ素の微粒子であれば、静電力やファンデルワールス力のような粒子間の結合力によって吸水性樹脂粒子に吸着されるため、吸水性樹脂粒子が二酸化ケイ素を含むことによって生じる粉塵量を抑制することができる。
【０１０２】
尚、残留シラノール基密度が１．７（ＳｉＯＨ／ｎｍ２）を超える二酸化ケイ素を用いた場合、二酸化ケイ素の表面にはシラノール基が多数存在するので、シラノール基同士の水素結合によって二酸化ケイ素の微粒子同士には凝集が生じることとなる。上記の凝集した微粒子は、吸水性樹脂粒子に吸着されにくく、また、剥離しやすい。よって、上記微粒子は粉塵として飛散するため、粉塵量を抑制することは困難である。
【０１０３】
上記二酸化ケイ素の表面における残留シラノール基密度は、好ましくは１．７（ＳｉＯＨ／ｎｍ２）以下であるが、０．７（ＳｉＯＨ／ｎｍ２）以上１．７（ＳｉＯＨ／ｎｍ２）以下の範囲がより好ましい。さらに好ましくは、０．９（ＳｉＯＨ／ｎｍ２）以上１．７（ＳｉＯＨ／ｎｍ２）以下の範囲である。０．７（ＳｉＯＨ／ｎｍ２）未満の場合、二酸化ケイ素がさらに疎水性となり、ＬＤＶが低下するので好ましくない。
【０１０４】
上記吸水性樹脂粒子に含まれる二酸化ケイ素として、具体的には、ＷＡＣＫＥＲ社のＨＤＫ（登録商標）Ｈ１５（約０．９６ＳｉＯＨ／ｎｍ２）、Ｈ２０（約１．００ＳｉＯＨ／ｎｍ２）、Ｈ３０（約１．０８ＳｉＯＨ／ｎｍ２）、Ｈ１３０３ＶＰ（約０．３６ＳｉＯＨ／ｎｍ２）、Ｈ２０００／４（約０．６０ＳｉＯＨ／ｎｍ２）、Ｈ２０００Ｔ（約０．３６ＳｉＯＨ／ｎｍ２）、Ｈ３００４（約０．４０ＳｉＯＨ／ｎｍ２）、残留シラノール基密度がそれぞれ約０．４０ＳｉＯＨ／ｎｍ２以下であるＨ０５ＴＤ、Ｈ１３ＴＤ、Ｈ２０ＴＤ、Ｈ３０ＴＤ、Ｈ０５ＴＭ、Ｈ１３ＴＭ、Ｈ２０ＴＭ、Ｈ３０ＴＭ、Ｈ０５ＴＸ、Ｈ１３ＴＸ、Ｈ２０ＴＸ、Ｈ３０ＴＸを用いることができる。また、日本アエロジル社製Ａｅｒｏｓｉｌ（登録商標）Ｒ−９７２（約０．６０ＳｉＯＨ／ｎｍ２）、Ｒ−９７４（約０．３９ＳｉＯＨ／ｎｍ２）、Ｒ８０５（約１．６６ＳｉＯＨ／ｎｍ２）、Ｒ８１２（約０．４４ＳｉＯＨ／ｎｍ２）、Ｒ８１２Ｓ（約０．６８ＳｉＯＨ／ｎｍ２）、Ｒ２０２（約０．２９ＳｉＯＨ／ｎｍ２）、トクヤマ社製レオロシール（登録商標）ＭＴ−１０（Ｃ）、ＤＭ−１０（Ｃ）、ＤＭ−３０、ＤＭ−３０Ｓ、ＫＳ−２０ＳＣ、ＨＭ−２０Ｌ、ＨＭ−３０Ｓ、ＰＭ−２０（Ｌ）を用いることができる。
【０１０５】
＜吸水剤＞
本実施の形態に係る吸水剤は、水溶性不飽和単量体を重合して得られる内部架橋構造を有する吸水性樹脂粒子を含み、下記（ａ）〜（ｄ）の条件、
（ａ）水不溶性無機粒子を１０ｐｐｍ以上１９００ｐｐｍ以下含むこと、
（ｂ）該吸水剤に含まれる、目開き１５０μｍのふるいを通過できる大きさの粒子の割合が５質量％以下であること、
（ｃ）４．８３ｋＰａの圧力に対する吸収力（ＡＡＰ）が１８（ｇ／ｇ）以上であること、
（ｄ）該水不溶性無機粒子が該吸水性樹脂表面又はその近傍に存在すること、
を満たすものである。
【０１０６】
本実施の形態に係る吸水剤は水不溶性無機粒子を該吸水剤に対して１０ｐｐｍ以上１９００ｐｐｍ以下、さらに好ましくは１０〜１５００ｐｐｍ、最も好ましくは１０〜９９０ｐｐｍ含む。水不溶性無機粒子を多く含有し過ぎた場合、吸収体の製造の際に微粒子の飛散による安全衛生上の問題を引き起こしたり、吸収体の性能低下を引き起こしてしまう場合がある。また、吸収体に使用した際、吸収体の垂直方向への液の吸い上げ能力に優れる（すなわち、固定された高さ吸収（ＦＨＡ）に優れる）吸水剤が得られないおそれがある。
【０１０７】
本実施の形態に係る吸水剤は、上述した、表面における残留シラノール基密度が１．７（ＳｉＯＨ／ｎｍ２）以下の二酸化ケイ素を用いる代わりに、自己凝集していない二酸化ケイ素、又は、自己凝集が機械的な力等によって破壊された二酸化ケイ素を用いることもできる。残留シラノール基密度が１．７（ＳｉＯＨ／ｎｍ２）以下の二酸化ケイ素を用いるのは、二酸化ケイ素の自己凝集を抑制する手段の一つに過ぎない。吸水性樹脂粒子に含まれる二酸化ケイ素が自己凝集しているか否かの判断については、後述の粉塵量の測定後にフィルターに捕捉された微粒子を分析することで判断できる。例えば、捕捉された微粒子を走査型電子顕微鏡やＸ線マイクロアナライザー等によって観察し、その微粒子の中に、長径２０μｍ以上１００μｍ以下の二酸化ケイ素の粒子が観測された場合、その個数の割合が長径２０μｍ以上１００μｍ以下の捕捉された微粒子の個数に対し１０％以上である場合、二酸化ケイ素が自己凝集していたと判断される。
【０１０８】
すなわち、本実施の形態に係る吸水剤は、内部架橋構造を有し、水溶性不飽和単量体を重合して得られる吸水性樹脂粒子を含む吸水剤であって、上記吸水性樹脂粒子の表面近傍は、表面架橋剤によって架橋されており、上記吸水性樹脂粒子は、その表面及びその近傍の少なくとも何れか一方に二酸化ケイ素を含んでおり、かつ、吸水剤の粉塵量の測定後にフィルターに捕捉された長径２０μｍ以上１００μｍ以下の微粒子のうち、二酸化ケイ素の個数割合が１０％未満であり、かつ、上記吸水剤に対する上記二酸化ケイ素の含有量は１０ｐｐｍ以上１９００ｐｐｍ以下であり、上記吸水剤の質量平均粒子径は２００μｍ以上５００μｍ以下であり、吸水剤の全質量に対し、目開き１５０μｍのふるいを通過できる大きさの粒子の割合は５質量％以下であってもよい。
【０１０９】
本実施の形態に係る吸水剤は、少なくとも多価金属塩を、好ましくは０．００１質量％以上５質量％以下、より好ましくは０．０１質量％以上１質量％以下含んでいることが好ましい。このように、多価金属塩を含有することで、上記吸水剤は上記多価金属塩（好ましくは３価の水溶性多価金属塩）を含むので、吸水剤の４．８３ｋＰａの圧力に対する吸収力、固定された高さ吸収を大きく低下させることなく、食塩水流れ誘導性を向上させることができる。また、二酸化ケイ素等の水不溶性無機粒子が存在していない、吸水剤の表面及びその表面近傍の少なくとも何れか一方において、二酸化ケイ素等の水不溶性無機粒子の不足を補うことができる。また、二酸化ケイ素等の水不溶性無機粒子と上記多価金属塩との相乗効果により、さらに優れた物性の吸水剤を得ることができる。
【０１１０】
本実施の形態で使用することができる多価金属塩の具体例としては、例えば、Ｚｎ、Ｂｅ、Ｍｇ、Ｃａ、Ｓｒ、Ａｌ、Ｆｅ、Ｍｎ、Ｔｉ、Ｚｒ、Ｃｅ、Ｒｕ、Ｙ、Ｃｒ等から選ばれる金属の硫酸塩、硝酸塩、炭酸塩、リン酸塩、有機酸塩、ハロゲン化物（塩化物等）等が挙げられ、さらに、特開２００５−１１３１７に記載されている多価金属塩等も挙げられる。
【０１１１】
また、多価金属塩の中でも３価の水溶性金属塩を用いることが最も好ましい。３価の水溶性多価金属塩の具体例としては、塩化アルミニウム、ポリ塩化アルミニウム、硫酸アルミニウム、硝酸アルミニウム、ビス硫酸カリウムアルミニウム、ビス硫酸ナトリウムアルミニウム、カリウムミョウバン、アンモニウムミョウバン、ナトリウムミョウバン、アルミン酸ナトリウム、塩化鉄（ＩＩＩ）、塩化セリウム（ＩＩＩ）、塩化ルテニウム（ＩＩＩ）、塩化イットリウム（ＩＩＩ）、塩化クロム（ＩＩＩ）等を例示することができる。
【０１１２】
また、尿等の吸収液の溶解性の点からもこれらの結晶水を有する塩を使用することが好ましい。特に好ましいのは、アルミニウム化合物、中でも、塩化アルミニウム、ポリ塩化アルミニウム、硫酸アルミニウム、硝酸アルミニウム、ビス硫酸カリウムアルミニウム、ビス硫酸ナトリウムアルミニウム、カリウムミョウバン、アンモニウムミョウバン、ナトリウムミョウバン、アルミン酸ナトリウムが好ましく、硫酸アルミニウムが特に好ましく、硫酸アルミニウムの水溶液（好ましくは、硫酸アルミニウム濃度が飽和濃度の９０％以上の濃度の溶液）は最も好適に使用することが出来る。これらは１種のみ用いてもよいし、２種以上を併用してもよい。本実施の形態に係る吸水剤の最も好ましい形態の１つは、二酸化ケイ素及び３価の水溶性多価金属塩を含む吸水剤である。
【０１１３】
本実施の形態に係る吸水剤は、生じる粉塵量が少ないものであるが、粉塵量としては、後述のホイバッハ・ダストメータによって測定した粉塵量が４００ｐｐｍ以下であることが好ましく、３５５ｐｐｍ以下であることがより好ましく、３００ｐｐｍ以下であることが更に好ましく、２４０ｐｐｍ以下であることが更に好ましい。この範囲である場合、二酸化ケイ素等の水不溶性無機粒子を含んでいたとしても吸水剤の製造の際、吸水剤に含まれる二酸化ケイ素等の粒子が飛散することによる安全衛生上の問題が生じ難く、吸水体の物性低下が生じ難い。
【０１１４】
上記吸水剤は、質量平均粒子径が２００μｍ以上５００μｍ以下であることが好ましい。より好ましくは、３００μｍ以上４００μｍ以下である。質量平均粒子径が２００μｍ以上５００μｍ以下の範囲を外れた場合、通液性が低下し、吸水剤への液の取り込み速度が著しく悪化するおそれがある。すなわち、吸収速度が大幅に低下し、例えばオムツに用いた場合、液の漏れ等を引き起こすおそれがある。
【０１１５】
また、上記吸水剤は、目開き１５０μｍのふるいを通過できる大きさの粒子の割合が５質量％以下である。また、好ましくは４質量％以下であり、より好ましくは３質量％以下である。５質量％を超えた場合、本実施の形態に係る二酸化ケイ素等の水不溶性無機粒子を含んでいたとしても、吸水剤の製造の際に粒子の飛散による安全衛生上の問題が生じる、又は得られた吸水体の物性が低下するおそれがある。
【０１１６】
上記吸水剤は、粒度分布の対数標準偏差（σζ）が０．２０以上０．５０以下であることが好ましく、０．２０以上０．４０以下であることがより好ましく、さらに好ましくは０．３０以上０．４０以下である。この範囲を外れると通液性が低下し、吸水体への液の取り込み速度が著しく悪化するおそれがある。
【０１１７】
上記吸水剤は、ＣＲＣが、好ましくは５（ｇ／ｇ）以上であり、より好ましくは１０（ｇ／ｇ）以上であり、より好ましくは１５（ｇ／ｇ）以上であり、さらに好ましくは２５（ｇ／ｇ）以上であり、特に好ましくは２８（ｇ／ｇ）以上である。上限値は、特に限定されないが、好ましくは５０（ｇ／ｇ）以下であり、より好ましくは４５（ｇ／ｇ）以下であり、さらに好ましくは４０（ｇ／ｇ）以下である。ＣＲＣが５（ｇ／ｇ）未満の場合、吸収量が少なすぎ、オムツ等の衛生材料の使用に適さない。また、遠心分離機保持容量（ＣＲＣ）が５０（ｇ／ｇ）よりも大きい場合、吸水体に使用された時に、吸水体への液の取り込み速度に優れる吸水剤を得ることができなくなるおそれがある。
【０１１８】
本実施の形態に係る吸水剤は、ＳＦＣが、好ましくは１０（１０−７・ｃｍ３・ｓ・ｇ−１）以上であり、より好ましくは１５（１０−７・ｃｍ３・ｓ・ｇ−１）以上であり、より好ましくは３０（１０−７・ｃｍ３・ｓ・ｇ−１）以上であり、さらに好ましくは５０（１０−７・ｃｍ３・ｓ・ｇ−１）以上、さらに好ましくは７０（１０−７・ｃｍ３・ｓ・ｇ−１）以上であり、最も好ましくは１００（１０−７・ｃｍ３・ｓ・ｇ−１）以上である。ＳＦＣが１０（１０−７・ｃｍ３・ｓ・ｇ−１）未満の場合、上記二酸化ケイ素等の水不溶性無機粒子を添加しても、通液性が向上せず、吸水体に使用された時に、吸水体への液の取り込み速度に優れる吸水剤を得ることができなくなるおそれがある。ＳＦＣの上限値は、特に限定されないが、好ましくは２０００（１０−７・ｃｍ３・ｓ・ｇ−１）以下である。
【０１１９】
本実施の形態に係る吸水剤は、ＣＲＣ及びＳＦＣのバランスに優れているものが好ましい。すなわち、ＣＲＣが５（ｇ／ｇ）以上２５（ｇ／ｇ）未満の範囲ではＳＦＣが好ましくは１００（１０−７・ｃｍ３・ｓ・ｇ−１）以上、さらに好ましくは１５０（１０−７・ｃｍ３・ｓ・ｇ−１）以上、最も好ましくは３００（１０−７・ｃｍ３・ｓ・ｇ−１）以上、ＣＲＣが２５（ｇ／ｇ）以上３０（ｇ／ｇ）未満の範囲では、ＳＦＣが好ましくは３０（１０−７・ｃｍ３・ｓ・ｇ−１）以上、さらに好ましくは７０（１０−７・ｃｍ３・ｓ・ｇ−１）以上、最も好ましくは１００（１０−７・ｃｍ３・ｓ・ｇ−１）以上、ＣＲＣが３０（ｇ／ｇ）以上５０（ｇ／ｇ）未満の範囲ではＳＦＣが好ましくは１０（１０−７・ｃｍ３・ｓ・ｇ−１）以上、より好ましくは１５（１０−７・ｃｍ３・ｓ・ｇ−１）以上、さらに好ましくは３０（１０−７・ｃｍ３・ｓ・ｇ−１）以上、最も好ましくは、５０（１０−７・ｃｍ３・ｓ・ｇ−１）である吸水剤が好ましい。
【０１２０】
上記ＣＲＣ及びＳＦＣが上記範囲を満たす場合には、吸水剤が吸水体に使用された際に、通液性が低くとも吸収量がそれを補うことができる。また、通液性が高い場合は吸収量が少なくても、液が吸水剤において拡散するため、より広い面積で吸収を行うことができる。これらの理由で吸水体への液の取り込み速度に優れる吸水剤を得ることができる。
【０１２１】
上記吸水剤は、４．８３ｋＰａの圧力に対する吸収力（ＡＡＰ）が、１８（ｇ／ｇ）以上である。より好ましくは２０（ｇ／ｇ）以上であり、さらに好ましくは２２（ｇ／ｇ）以上であり、最も好ましくは２４（ｇ／ｇ）以上である。上限値は、特に限定されないが、好ましくは３０（ｇ／ｇ）以下である。４．８３ｋＰａの圧力に対する吸収力（ＡＡＰ）が１８（ｇ／ｇ）未満の場合、吸水体に使用された時に、吸水体に圧力が加わった際の液の戻り（通称リウエット：Ｒｅ−Ｗｅｔといわれる）が少ない吸水剤を得ることができなくなるおそれがある。
【０１２２】
上記吸水剤は、その全体中、粒子径１５０〜８５０μｍの粒子が９０質量％以上であることが好ましく、粒子径１５０〜６００μｍの粒子が９０質量％以上であることがより好ましい。
【０１２３】
上記吸水剤は、水可溶分量が、３５質量％以下であることが好ましく、２５質量％以下であることがより好ましく、１５質量％以下であることがさらに好ましい。吸水剤の水可溶分量が３５質量％を超える場合、ゲル強度が弱く、通液性に劣ったものとなることがある。また、オムツ中で長時間使用した際に、ＣＲＣ、ＡＡＰ等が経時的に低下することがある。
【０１２４】
上記吸水剤の摩擦帯電電荷は負電荷であることが好ましい。これにより、二酸化ケイ素及び吸水剤が凝集することを防止し、二酸化ケイ素が吸水性樹脂粒子から剥離することを抑制することができる。その結果、吸水剤の粉塵量を減少させることができる。
【０１２５】
また、上記吸水剤では、液拡散速度が０．２（ｍｍ／ｓｅｃ）以上１０．０（ｍｍ／ｓｅｃ）以下であることが好ましい。また、好ましくは、０．５（ｍｍ／ｓｅｃ）以上１０．０（ｍｍ／ｓｅｃ）以下、さらに好ましくは、０．８（ｍｍ／ｓｅｃ）以上１０．０（ｍｍ／ｓｅｃ）以下である。
【０１２６】
これにより、吸水剤が吸収した液を効率良く拡散できるので、吸水体への液の取り込み速度の改善、吸水体中での液の拡散性向上による吸水性能を向上させることができる。
【０１２７】
また、後述の（Ａ１）植物成分、（Ｂ１）キレート剤、（Ｃ１）その他、等を微量成分として上記吸水剤に添加することにより、上記粒子状吸水剤に種々の機能を付与させることもできる。
【０１２８】
上記（Ａ１）〜（Ｃ１）の添加剤の使用量は、目的や付加機能によっても異なるが、通常、その１種類の添加量として、吸水性樹脂１００質量部に対して０〜１０質量部、好ましくは０．００１〜５質量部、さらに好ましくは０．００２〜３質量部の範囲である。通常、０．００１質量部より少ないと十分な効果や付加機能が得られず、１０質量部以上の場合は添加量に見合った効果が得られないか、吸収性能の低下を招くことがある。
【０１２９】
（Ａ１）植物成分
消臭性を発揮させるために、本実施の形態に係る粒子状吸水剤には、植物成分を配合することが出来る。この植物成分の好ましい配合比率は、上記の通りである。本実施の形態において用いることができる植物成分は、好ましくは、植物自体の粉末又は植物からの抽出物である。この植物成分に含まれる化合物は、好ましくは、ポリフェノール、フラボン及びその類及びカフェインから選ばれる少なくとも１種の化合物、又は、タンニン、タンニン酸、五倍子、没食子及び没食子酸から選ばれる少なくとも一種の化合物であり、例えば、米国特許第６４６９０８０号公報、欧州特許第１３５２９２７号公報、国際公開ＷＯ２００３／１０４３４９号公報に例示されている。本発明において配合されうる植物成分の形態としては、植物から抽出されたエキス（精油等）、植物自体（植物粉末等）、植物加工業や食物加工業における製造過程で副生する植物滓や抽出滓等が挙げられる。
【０１３０】
また、植物成分（Ａ１）が粉末の場合における該粉末の粒子径、及び／又は、植物から抽出した植物成分（Ａ１）を含んだエキス（精油）を担持させた粉末の粒子径は、通常、０．００１〜１０００μｍであり、好ましくは１〜６００μｍである。植物成分を含む粒子の質量平均粒子径は、５００μｍ以下が好ましく、３００μｍ以下がより好ましい。この質量平均粒子径が５００μｍより大きいと、尿と接触した際、植物成分に含まれる有効成分の作用が不十分となり、安定した消臭性能が発揮されないことがある。また、優れた消臭性能及び安定性が付与される観点から、この質量平均粒子径は、吸水性樹脂の質量平均粒子径よりも小さいことが好ましい。尚、植物成分を含む粒子としては、植物自体が粉末とされた植物粉末や、植物成分を担持する粒子状の担持物等が挙げられる。この担持物としては、植物から抽出された植物成分を含むエキス（精油）を担持するものが挙げられる。前述した吸水性樹脂に添加しやすくする観点から、本実施の形態で用いることの出来る植物成分は、常温において、液体及び／又は水溶液となりうるものが好ましい。
【０１３１】
（Ｂ１）キレート剤の添加
本実施の形態に係る粒子状吸水剤を得るために、好ましくはキレート剤、特に多価カルボン酸及びその塩が配合されうる。
【０１３２】
本実施の形態に係る粒子状吸水剤に用いることができるキレート剤としては、好ましくは、ＦｅやＣｕに対するイオン封鎖能やキレート能が高いキレート剤、具体的にはＦｅイオンに対する安定度定数が１０以上、好ましくは２０以上のキレート剤が好ましく、さらに好ましくは、アミノ多価カルボン酸及びその塩、特に好ましくは、カルボキシル基を３個以上有するアミノカルボン酸及びその塩である。
【０１３３】
これら多価カルボン酸は具体的には、ジエチレントリアミンペンタ酢酸、トリエチレンテトラアミンヘキサ酢酸、シクロヘキサン−１，２−ジアミンテトラ酢酸、Ｎ−ヒドロキシエチルエチレンジアミントリ酢酸、エチレングリコールジエチルエーテルジアミンテトラ酢酸、エチレンジアミンテトラプロピオン酢酸、Ｎ−アルキル−Ｎ’−カルボキシメチルアスパラギン酸、Ｎ−アルケニル−Ｎ’−カルボキシメチルアスパラギン酸、及びこれらのアルカリ金属塩、アルカリ土類金属塩、アンモニウム塩もしくはアミン塩が挙げられる。中でも、ジエチレントリアミンペンタ酢酸、トリエチレンテトラアミンヘキサ酢酸、Ｎ−ヒドロキシエチルエチレンジアミントリ酢酸及びその塩が最も好ましい。
【０１３４】
（Ｃ１）その他
抗菌剤、水溶性高分子、水不溶性高分子、水、界面活性剤、有機微粒子等、その他添加剤は、本実施の形態に係る粒子状吸水剤が得られる限り、その添加は任意である。
【０１３５】
また、本実施の形態に係る吸水剤は、吸水性樹脂粒子を含んでおり、さらに吸水性樹脂粒子は多価金属塩と水不溶性無機粒子を含んでいるものであってもよい。具体的には、本実施の形態に係る吸水剤は、水溶性不飽和単量体を重合して得られる吸水性樹脂粒子を含み、下記（Ａ）〜（Ｄ）の条件、
（Ａ）該吸水性樹脂粒子の表面近傍は、ヒドロキシル基を少なくとも１つ有する表面架橋剤によって架橋又は被覆されていること、
（Ｂ）該吸水性樹脂粒子は、その表面及びその近傍の少なくとも何れか一方に多価金属塩及び水不溶性無機粒子を含んでいること、
（Ｃ）該吸水剤の質量平均粒子径は２００μｍ以上５００μｍ以下であること、
（Ｄ）該吸水剤の全質量に対し、目開き１５０μｍのふるいを通過できる大きさの粒子の割合は５質量％以下であること、
を満たす吸水剤であってもよい。
【０１３６】
上記吸水剤における吸水性樹脂粒子は、その表面近傍がヒドロキシル基を少なくとも一つ有する表面架橋剤によって表面架橋又は被覆されている。このように、吸水剤に含まれる吸水性樹脂はその表面近傍が、ヒドロキシル基を少なくとも一つ有する表面架橋剤によって架橋又は被覆されているため、膨潤した吸水剤に圧力をかけた際に生じる液の戻り量を減少させることができる。そのため、ＡＡＰ、すなわち圧力に対する吸収力を高めることができる。
【０１３７】
尚、上記吸水剤は、水溶性不飽和単量体を重合して得られる吸水性樹脂粒子を含むこと、並びに上記（Ａ）〜（Ｄ）の条件以外のことについては、特には限定されず、例えば、（ａ）〜（ｄ）の条件を満たす吸水剤において説明した、上述した範囲に設定することができる。また、上記（Ａ）〜（Ｄ）の条件についても、より優れた物性を付与させるという観点から、（ａ）〜（ｄ）の条件を満たす吸水剤において説明した範囲に減縮してもかまわない。
【０１３８】
上記（Ａ）〜（Ｄ）の条件を満足する上記吸水剤は、水不溶性無機粒子を、好ましくは０．００１質量％以上５質量％以下、より好ましくは０．０１質量％以上３質量％以下、さらに好ましくは０．０１質量％以上１質量％以下、さらに特に好ましくは０．０１質量％以上０．４質量％以下、最も好ましくは０．０５質量％以上０．４質量％以下含んでいることが好ましい。尚、上記数値範囲の上限と下限は適宜組み合わせることができ、例えば０．００１質量％以上０．４質量％以下も好ましい数値範囲である。このように、吸水性樹脂粒子の表面及びその近傍の少なくとも何れか一方に水不溶性無機粒子を含有することで、食塩水流れ誘導性を向上させ、また高湿下での粉体流動性も向上させることが出来る。また、上述した多価金属塩も吸水性樹脂粒子の表面及びその近傍の少なくとも何れか一方に存在することによって、水不溶性無機粒子と多価金属塩との相乗効果により、さらに優れた物性の吸水剤を得ることができる。
【０１３９】
上記吸水剤は、４．８３ｋＰａの圧力に対する吸収力（ＡＡＰ）が、好ましくは１６（ｇ／ｇ）以上である。上限値は、特に限定されないが、好ましくは３０（ｇ／ｇ）以下である。４．８３ｋＰａの圧力に対する吸収力（ＡＡＰ）が１６（ｇ／ｇ）未満の場合、吸水体に使用された時に、吸水体に圧力が加わった際の液の戻り（通称リウエット：Ｒｅ−Ｗｅｔといわれる）が少ない吸水剤を得ることができなくなるおそれがある。
【０１４０】
＜吸水剤の製造方法＞
本実施の形態に係る吸水剤の製法は、水溶性不飽和単量体を重合して得られる内部架橋構造を有する吸水性樹脂粒子を含む吸水剤の製法であって、表面近傍が、有機表面架橋剤および／または水溶性無機表面架橋剤によって表面架橋され、かつ質量平均粒子径が２００〜５００μmであって、かつ含まれる目開き１５０μmのふるいを通過できる大きさの粒子の割合が５質量％以下である吸水性樹脂粒子と、吸水性樹脂粒子表面の官能基とイオン結合し得る官能基を少なくとも表面に有する水不溶性無機粒子を該吸水性樹脂粒子の表面架橋時、またはその前後の工程で、混合する吸水剤の製法（製造方法Ａ）である。
【０１４１】
本実施形態に係る吸水剤の製法に用いられる吸水性樹脂粒子は好ましくは上述した吸水性樹脂粒子である。また、本実施形態に係る吸水剤の製法に用いられる水不溶性無機粒子は好ましくは上述した水不溶性無機粒子である。
【０１４２】
本実施形態に係る吸水剤の製法において、水不溶性無機粒子の添加量は、上記吸水性樹脂粒子に対して１〜１００００ｐｐｍ、さらに好ましくは５〜１５００ｐｐｍ、最も好ましくは１０〜９９０ｐｐｍである。水不溶性無機粒子を多く含有し過ぎた場合、吸収体の製造の際に微粒子の飛散による安全衛生上の問題を引き起こしたり、吸収体の性能低下を引き起こしてしまう場合がある。また、吸収体に使用した際、吸収体の垂直方向への液の吸い上げ能力に優れる（すなわち、固定された高さ吸収（ＦＨＡ）に優れる）吸水剤が得られないおそれがある。
【０１４３】
吸水剤の上記製法の最も好ましい形態は、上記吸水性樹脂粒子に、少なくとも３価の水溶性多価金属塩を溶液（好ましくは水溶液）として混合する工程、及び、水不溶性無機粒子を混合する工程を含む製法である。
【０１４４】
また、本実施形態に係る吸水剤は、内部架橋構造を有し、水溶性不飽和単量体を重合して得られる吸水性樹脂粒子を含む吸水剤の製造方法であって、上記吸水性樹脂粒子の表面近傍を、表面架橋剤によって架橋し、上記吸水性樹脂粒子の質量平均粒子径は２００μｍ以上５００μｍ以下であり、上記表面架橋剤によって架橋する際、架橋する前又は架橋する後群から選ばれる少なくとも何れかの時に、上記吸水性樹脂粒子に対し１０ｐｐｍ以上１９００ｐｐｍ以下、かつ、残留シラノール基密度が１．７（ＳｉＯＨ／ｎｍ２）以下である二酸化ケイ素と上記吸水性樹脂粒子とを混合する方法（製造方法Ｂ）により製造することができる。
【０１４５】
本実施の形態に係る吸水剤の製造方法（製造方法Ｂ）において、まず、上記吸水性樹脂粒子の表面近傍を、表面架橋剤によって架橋するが、＜吸水性樹脂粒子＞において上述した表面架橋剤及び表面架橋の方法を用いればよい。
【０１４６】
上記二酸化ケイ素等の水不溶性無機粒子と上記吸水性樹脂粒子とを混合するタイミングとしては、上記表面架橋剤によって架橋する際、架橋する前、架橋する後の群から選ばれる少なくとも何れかの時に混合すればよく、特に限定されるものではないが、好ましくは架橋後、さらに好ましくは架橋後さらに機械的ダメージを受けた時である。
【０１４７】
製造方法Ａ，Ｂにおいて、上記吸水性樹脂粒子に対して上記二酸化ケイ素等の水不溶性無機粒子を混合するに際し、具体的な混合方法としては、公知の撹拌装置を用いて混合することができる。例えば、パドルブレンダー、リボンミキサー、ロータリーブレンダー、ジャータンブラー、プラウジャーミキサー、モルタルミキサー等を用いて混合することができる。これらの攪拌装置は、上記吸水性樹脂粒子と上記水不溶性無機粒子との混合物を加熱する加熱装置を備えていてもよいし、加熱装置によって加熱した上記混合物を冷却する冷却装置を備えていてもよい。
【０１４８】
攪拌時間は特に限定されないが、好ましくは６０分以下、より好ましくは３０分以下である。
【０１４９】
また、上記吸水性樹脂粒子及び二酸化ケイ素等の水不溶性無機粒子は粒子状の粉体であり、混合を行う際に凝集を防止することが重要である。そのため、上記水不溶性無機粒子と吸水性樹脂粒子とを混合する際又は混合した後に、上記水不溶性無機粒子と吸水性樹脂粒子とを空気輸送することが好ましい。空気輸送することによって、吸水性樹脂粒子及び二酸化ケイ素等の水不溶性無機粒子の凝集を防止できる。したがって、二酸化ケイ素等の水不溶性無機粒子を吸水性樹脂粒子に対しより均一に混合でき、得られる吸水剤の物性を高めることができる。
【０１５０】
上記製造方法（製造方法Ａ，Ｂ）では、遠心分離機保持容量及び食塩水流れ誘導性のバランスに優れる吸水剤を製造するために、上記表面架橋剤によって架橋する際、架橋する前又は架橋する後の少なくとも何れかの時に、上記多価金属塩と上記吸水性樹脂粒子とを混合することが好ましい。
【０１５１】
上記多価金属塩の使用量としては、吸水性樹脂粒子に対し好ましくは０．００１質量％以上５質量％以下であり、より好ましくは０．０１質量％以上１質量％以下である。
【０１５２】
上記多価金属塩を混合する際には、水溶液として混合することが好ましい。多価金属塩を含む水溶液中における水溶性多価金属塩の濃度は、吸水性樹脂粒子内部への浸透及び拡散を防ぐために、飽和濃度に対して、好ましくは５０％以上、より好ましくは６０％以上、さらに好ましくは７０％以上、さらに好ましくは８０％以上、特に好ましくは９０％以上である。もちろん、飽和濃度で用いてもよい。また、少なくとも多価金属塩を含む水溶液中に上記の親水性有機溶媒や乳酸（又はその塩）等の有機酸（又はその塩）を共存させてもよい。この場合、少なくとも多価金属塩の吸水性樹脂粒子内部への浸透及び拡散が抑制され、混合性も向上するためより好ましい。
【０１５３】
上記多価金属塩を混合する攪拌装置は特に限定されないが、上述した水不溶性無機粒子に用いた攪拌装置を用いることができる。攪拌時間も同様に、上述した水不溶性無機粒子に用いた条件で行えばよい。
【０１５４】
上記吸水剤の製造方法においては、上記吸水性樹脂粒子を不定形破砕状にするため、上記吸水性樹脂粒子に機械的ダメージを与えた後に、上記二酸化ケイ素等の水不溶性無機粒子と吸水性樹脂粒子とを混合することが好ましい。吸水性樹脂粒子が不定形破砕状であるので、吸水性樹脂粒子の表面又はその近傍の少なくとも何れか一方に二酸化ケイ素等の水不溶性無機粒子を効率よく含ませることができ、得られる吸水剤の物性を向上させることができる。
【０１５５】
機械的ダメージとは、ガラス及び金属等を吸水性樹脂粒子に衝突させることにより、物理的衝撃を与えることをいう。
【０１５６】
吸水性樹脂粒子に機械的ダメージを与える方法としては、吸水性樹脂粒子に衝撃を与えることができれば特に限定されるものではない。たとえば、ガラス製容器に吸水性樹脂粒子及びガラスビーズを入れた後、振盪することによって機械的ダメージを与える方法（後述するペイントシェーカーテスト）を挙げることができる。また、その他の吸水性樹脂粒子に機械的ダメージを与える方法としては、吸水性樹脂粒子を、円筒形の容器にボール等と共に入れて回転させる方法（ボールミル）、攪拌翼を有する撹拌機内で撹拌する方法、パドルドライヤー（パドル翼を有する加熱機、冷却機）を通過させる方法、粉砕機で粉砕する方法、空気輸送により輸送する方法、吸水剤の粒子同士を衝突又は摩擦させる方法を挙げることができる。
【０１５７】
また、特にＳＦＣが優れた吸水剤を得るためには、吸水性樹脂粒子に表面架橋した後に、機械的ダメージを加え、解砕した吸水性樹脂粒子に上記多価金属塩を混合した吸水性樹脂粒子にさらに機械的ダメージを加えた後に、二酸化ケイ素等の水不溶性無機粒子を加えることが特に好ましい。
【０１５８】
また、本実施形態に係る吸水剤は、水溶性不飽和単量体を重合して得られる吸水性樹脂粒子を含む吸水剤の製造方法であって、上記吸水性樹脂粒子の表面近傍を、ヒドロキシル基を少なくとも一つ有する表面架橋剤によって架橋又は被覆し、上記吸水性樹脂粒子の質量平均粒子径は２００μｍ以上５００μｍ以下であり、上記表面架橋剤によって架橋又は被覆した後に、上記多価金属塩と上記水不溶性無機粒子を、上記吸水性樹脂粒子と混合する方法（製造方法Ｃ）により製造することができる。
【０１５９】
上記製造方法において、まず、上記吸水性樹脂粒子の表面近傍を、ヒドロキシル基を少なくとも一つ有する表面架橋剤によって架橋又は被覆するが、＜吸水性樹脂粒子＞において上述した表面架橋剤及び表面架橋の方法を用いればよい。
【０１６０】
尚、上記製造方法Ｃにおける上記表面架橋の工程以外については、上述した製造方法Ａ、Ｂで記載した方法を用いることができる。
【０１６１】
＜吸水体＞
本実施の形態に係る吸水体は、上記吸水剤を含むものである。上記吸水体を適当な素材と組み合わせることにより、たとえば、衛生材料の吸収層として好適な吸水体とすることができる。以下、吸水体について説明する。
【０１６２】
吸水体とは、血液や体液、尿等を吸収する、紙おむつ、生理用ナプキン、失禁パッド、医療用パッド等の衛生材料に用いられる、吸水剤とその他の素材からなる成形された組成物のことである。用いられる素材の例としては、セルロース繊維が挙げられる。セルロース繊維の具体例としては、木材からのメカニカルパルプ、ケミカルパルプ、セミケミカルパルプ、溶解パルプ等の木材パルプ繊維、レーヨン、アセテート等の人工セルロース繊維等を例示できる。好ましいセルロース繊維は木材パルプ繊維である。これらセルロース繊維はナイロン、ポリエステル等の合成繊維を一部含有していてもよい。本実施の形態に係る吸水剤を吸水体の一部として使用する際には、吸水体中に含まれる上記吸水剤の質量が、好ましくは２０質量％以上、より好ましくは３０質量％以上、さらに好ましくは４０質量％以上の範囲である。吸水体中に含まれる本発明における吸水剤の質量が、２０質量％未満になると、十分な効果が得られなくなるおそれがある。
【０１６３】
本実施の形態に係る吸水剤とセルロース繊維から吸水体を得るには、たとえば、セルロース繊維からなる紙やマットに上記吸水剤を散布し、必要によりこれらで挟持する方法、セルロース繊維と吸水剤を均一にブレンドする方法等、吸水体を得るための公知の手段を適宜選択できる。好ましくは、吸水剤とセルロース繊維を乾式混含した後、圧縮する方法である。この方法により、セルロース繊維からの吸水剤の脱落を著しく抑えることが可能である。圧縮は加熱下に行うことが好ましく、その温度範囲は、たとえば５０℃以上２００℃以下である。また、吸収体を得るために、米国特許第５８４９４０５号明細書、米国特許出願公開２００３／０６０１１２号公報に記載されている方法等も好ましく用いられる。
【０１６４】
本実施の形態に係る吸水剤は、吸水体に使用された場合、諸物性に優れるため、液の取り込みが早く、また、吸水体表層の液の残存量が少ない、非常に優れた吸水体が得られる。
【０１６５】
本実施の形態に係る吸水剤は、優れた吸水特性を有しているため、種々の用途の吸水保水剤として使用できる。例えば、紙おむつ、生理用ナプキン、失禁パッド、医療用パッド等の吸収物品用吸水保水剤；水苔代替、土壌改質改良剤、保水剤、農薬効力持続剤等の農園芸用保水剤；内装壁材用結露防止剤、セメント添加剤等の建築用保水剤；リリースコントロール剤、保冷剤、使い捨てカイロ、汚泥凝固剤、食品用鮮度保持剤、イオン交換カラム材料、スラッジ又はオイルの脱水剤、乾燥剤、湿度調整材料等で使用できる。また、本実施の形態に係る吸水剤は、紙おむつ、生理用ナプキン等の、糞、尿又は血液の吸収用衛生材料に特に好適に用いられる。
【０１６６】
吸水体は、紙おむつ、生理用ナプキン、失禁パッド、医療用パッド等の衛生材料に用いられる場合、（ａ）着用者の体に隣接して配置される液体透過性のトップシート、（ｂ）着用者の身体から遠くに、着用者の衣類に隣接して配置される、液体に対して不透過性のバックシート、及び（ｃ）トップシートとバックシートの間に配置された吸水体、を含んでなる構成で使用されることが好ましい。吸水体は二層以上であってもよいし、パルプ層等とともに用いてもよい。
【０１６７】
以上のように、本実施の形態に係る吸水剤は、言い換えれば、内部架橋構造を有し、水溶性不飽和単量体を重合して得られる吸水性樹脂粒子を含む吸水剤であって、上記吸水性樹脂粒子の表面近傍は、表面架橋剤によって架橋されており、上記吸水性樹脂粒子は、その表面及びその近傍の少なくとも何れか一方に二酸化ケイ素を含んでおり、上記二酸化ケイ素の表面における残留シラノール基密度は１．７（ＳｉＯＨ／ｎｍ２）以下であり、かつ、上記吸水性樹脂粒子に対する上記二酸化ケイ素の含有量は１０ｐｐｍ以上１９００ｐｐｍ以下であり、上記吸水剤の質量平均粒子径は２００μｍ以上５００μｍ以下であり、吸水剤の全質量に対し、目開き１５０μｍのふるいを通過できる大きさの粒子の割合は５質量％以下である吸水剤である。
【０１６８】
上記構成によれば、吸水剤に含まれる吸水性樹脂粒子は、表面近傍が、表面架橋剤によって架橋されているため、膨潤した吸水剤に圧力をかけた際に生じる液の戻り量を減少させることができる。すなわち、４．８３ｋＰａの圧力に対する吸収力を高めることができる。また、上記吸水性樹脂粒子は、その表面及びその近傍の少なくとも何れか一方に二酸化ケイ素を含んでおり、二酸化ケイ素は通液性に優れるため、吸水剤の通液性を向上させることができる。
【０１６９】
また、上記二酸化ケイ素における残留シラノール基密度が上記の範囲であることにより、二酸化ケイ素同士が、水素結合することにより凝集することを抑制できると考えられる。すなわち、二酸化ケイ素同士が凝集し、飛散することを抑制できる。それゆえ、従来技術のように、二酸化ケイ素を用いても二酸化ケイ素の凝集に起因する粉塵の発生を防ぐことができる。また、二酸化ケイ素の含有量は上記範囲であるので、吸水剤は優れた諸物性を有し、かつ、吸水剤に含まれる粉塵量を低減させることを両立でき、得られる吸水剤の全質量に対し、目開き１５０μｍのふるいを通過できる大きさの粒子の割合は５質量％以下である。吸水剤に含まれる微細な粒子の割合を低減できるので、発生する粉塵量を抑制することができる。
【０１７０】
つまり、吸水剤の製造の際、吸水剤に含まれる二酸化ケイ素等の粒子が飛散することによる安全衛生上の問題が生じ難く、さらに、吸水体の物性低下が生じ難い。また、吸水剤の質量平均粒子径は上記の範囲であるので、吸収する液の通液性等が阻害されることなく、高い通液性を有する吸水剤を提供することができる。
【０１７１】
また、上記吸水剤では、上記吸水性樹脂粒子の表面及びその表面近傍の少なくとも何れか一方に、多価金属塩を上記吸水剤に対し、０．００１質量％以上５質量％以下含むことが好ましい。
【０１７２】
これにより、上記吸水剤は上記多価金属塩（好ましくは３価の水溶性多価金属塩）を含むので、吸水剤の４．８３ｋＰａの圧力に対する吸収力、固定された高さ吸収を大きく低下させることなく、食塩水流れ誘導性を向上させることができる。また、二酸化ケイ素が存在していない、吸水剤の表面及びその表面近傍の少なくとも何れか一方において、二酸化ケイ素の代替不足を補うことができる。また、二酸化ケイ素と上記多価金属塩との相乗効果により、さらに優れた物性の吸水剤を得ることができる。
【０１７３】
また、上記吸水剤では、上記吸水性樹脂粒子は、表面架橋後に機械的ダメージを受けてなることが好ましい。
【０１７４】
これにより、上記吸水性樹脂粒子の形状は不定形破砕状となるため、その表面及びその近傍の少なくとも何れか一方に上記二酸化ケイ素を効率良く含むことができる。
【０１７５】
また、上記吸水剤では、上記二酸化ケイ素の表面における残留シラノール基密度は０．７（ＳｉＯＨ／ｎｍ２）以上１．７（ＳｉＯＨ／ｎｍ２）以下であることが好ましい。
【０１７６】
これにより、上記二酸化ケイ素は、その疎水性の傾向が強まりすぎることがなく、適切な範囲となる。そのため、得られる吸水剤の液拡散速度が低下することを防止できる。
【０１７７】
また、上記吸水剤では、液拡散速度が０．２（ｍｍ／ｓｅｃ）以上１０．０（ｍｍ／ｓｅｃ）以下であることが好ましい。また、好ましくは、０．５（ｍｍ／ｓｅｃ）以上１０．０（ｍｍ／ｓｅｃ）以下、さらに好ましくは、０．８（ｍｍ／ｓｅｃ）以上１０．０（ｍｍ／ｓｅｃ）以下である。
【０１７８】
これにより、吸水剤が吸収した液を効率良く拡散できるので、吸水体への液の取り込み速度の改善、吸水体中での液の拡散性向上による吸水性能を向上させることができる。
【０１７９】
また、上記吸水体は、上記吸水剤を含むことを特徴としている。
【０１８０】
これにより、高い物性を兼ね備え、かつ、粉塵量の抑制された吸水体を提供することができる。
【０１８１】
また、本実施の形態に係る吸水剤の製造方法は、言い換えれば、内部架橋構造を有し、水溶性不飽和単量体を重合して得られる吸水性樹脂粒子を含む吸水剤の製造方法であって、上記吸水性樹脂粒子の表面近傍を、表面架橋剤によって架橋し、上記吸水性樹脂粒子の質量平均粒子径は２００μｍ以上５００μｍ以下であり、上記表面架橋剤によって架橋する際、架橋する前、架橋する後の群から選ばれる少なくとも何れかの時に上記吸水性樹脂粒子に対し１０ｐｐｍ以上１９００ｐｐｍ以下、かつ、残留シラノール基密度が１．７（ＳｉＯＨ／ｎｍ２）以下である二酸化ケイ素と上記吸水性樹脂粒子とを混合する製造方法である。
【０１８２】
上記方法によれば、上記吸水性樹脂粒子と上記二酸化ケイ素とを混合するので、高い物性を兼ね備え、かつ、粉塵量の抑制された吸水剤を製造することができる。
【０１８３】
また、吸水剤の上記製造方法では、上記吸水性樹脂粒子に機械的ダメージを与えた後に、上記二酸化ケイ素と吸水性樹脂粒子とを混合することが好ましい。
【０１８４】
これにより、上記吸水性樹脂粒子を不定形破砕状とした後に、上記二酸化ケイ素と混合するので、吸水性樹脂粒子の表面又はその近傍の少なくとも何れか一方に二酸化ケイ素を効率よく含ませることができ、得られる吸水剤の物性を向上させることができる。
【０１８５】
また、吸水剤の上記製造方法では、上記表面架橋剤によって架橋する際、架橋する前又は架橋する後の少なくとも何れかの時に、多価金属塩と上記吸水性樹脂粒子とを混合することが好ましい。
【０１８６】
これにより、上記吸水剤は上記多価金属塩（好ましくは３価の水溶性多価金属塩）を含むので、吸水剤の４．８３ｋＰａの圧力に対する吸収力、固定された高さ吸収を大きく低下させることなく、食塩水流れ誘導性を向上させることができる。また、二酸化ケイ素が存在していない、吸水剤の表面及びその表面近傍の少なくとも何れか一方において、二酸化ケイ素の代替不足を補うことができる。また、二酸化ケイ素と上記多価金属塩との相乗効果により、さらに優れた物性の吸水剤を製造することができる。
【０１８７】
また、吸水剤の上記製造方法では、上記二酸化ケイ素と吸水性樹脂粒子とを混合する際又は混合した後に、上記二酸化ケイ素と吸水性樹脂粒子とを空気輸送することが好ましい。
【０１８８】
これにより、混合された上記二酸化ケイ素及び吸水性樹脂粒子は、空気輸送によってさらに混合されることとなる。つまり、凝集が生じることなく、上記二酸化ケイ素と吸水性樹脂粒子とをさらに効率よく混合することができる。そのため、二酸化ケイ素を吸水性樹脂粒子に対しより均一に混合でき、得られる吸水剤の物性を高めることができる。
【０１８９】
また、本実施の形態に係る吸水剤は、言い換えれば、水溶性不飽和単量体を重合して得られる内部架橋構造を有する吸水性樹脂粒子を含む吸水剤であって、該吸水性樹脂粒子の表面近傍は、有機表面架橋剤及び／又は水溶性無機表面架橋剤によって表面架橋されており、かつ該吸水剤の質量平均粒子径が２００〜５００μmであって、かつ該吸水剤に含まれる目開き１５０μmのふるいを通過できる大きさの粒子の割合が５質量％以下であって、かつ吸水性樹脂粒子表面の官能基とイオン結合し得る官能基を少なくとも表面に有する水不溶性無機微粒子を含み、かつ該水不溶性無機微粒子が吸水性樹脂粒子表面、又はその近傍に存在する吸水剤である。
【０１９０】
上記吸水剤では、上記吸水性樹脂粒子表面に存在する官能基がカルボキシル基であり、上記水不溶性無機微粒子の少なくとも表面に存在する官能基がアミノ基であることが好ましい。
【０１９１】
上記吸水剤では、上記吸水性樹脂粒子が多孔質構造を有する粒子を含んでなることが好ましい。
【０１９２】
尚、分散液のｐＨが７以上１０以下でＢＥＴ法による比表面積５０ｃｍ２／ｇの無機粉末と吸水性樹脂とよりなる吸水剤（特開２０００−９３７９２号公報）が公知技術であるが、この技術では吸水性樹脂の粒子径や微粒子の量がコントロールされていないため、本発明の課題は解決できていない。また、吸水性樹脂の通液性が十分でないため吸収体への液の取り込み速度も十分でなかった。
【０１９３】
また、本実施の形態に係る吸水剤の製造方法は、言い換えれば、水溶性不飽和単量体を重合して得られる内部架橋構造を有する吸水性樹脂粒子を含む吸水剤の製法であって、表面近傍が、有機表面架橋剤及び／又は水溶性無機表面架橋剤によって表面架橋され、かつ質量平均粒子径が２００〜５００μmであって、かつ含まれる目開き１５０μmのふるいを通過できる大きさの粒子の割合が５質量％以下である吸水性樹脂粒子と、吸水性樹脂粒子表面の官能基とイオン結合し得る官能基を少なくとも表面に有する水不溶性無機微粒子を該吸水性樹脂粒子の表面架橋時、又はその前後の工程で、混合する製造方法である。
【０１９４】
上記製造方法では、上記吸水性樹脂粒子が吸水性樹脂粒子に対して０．０１〜１．０質量％の水溶性無機塩好ましくは過硫酸塩を含む有機表面架橋剤及び／又は水溶性無機表面架橋剤との混合、加熱によって架橋されたものであることが好ましい。
【０１９５】
上記製造方法では、上記吸水性樹脂粒子が沸点が１００℃以下の親水性有機溶媒を含まない有機表面架橋剤及び／又は水溶性無機表面架橋剤との混合、加熱によって架橋されたものであることが好ましい。
【０１９６】
上記製造方法では、上記水不溶性無機微粒子の添加量が１０〜９９０ｐｐｍであることが好ましい。
【０１９７】
上記製造方法では、さらに上記吸水性樹脂粒子に対して、０．００１〜５質量％の少なくとも３価の水溶性多価金属塩を表面架橋時、又はその前後の工程で、混合することが好ましい。
【０１９８】
上記製造方法では、上記水不溶性無機微粒子の混合後に、吸水剤が空気輸送される工程を含むことが好ましい。
【０１９９】
上記構成によれば、水不溶性の無機微粒子を含んでいても、吸収体の製造の際に微粒子の飛散による安全衛生上の問題を引き起こさず、吸収体の性能低下を引き起こさない吸水剤とその製法を提供できる。
【０２００】
また、上記構成によれば、吸水剤の吸収量を示す遠心分離機保持容量（ＣＲＣ）及び／又は通液性を示す食塩水流れ誘導性（ＳＦＣ）に優れる吸水剤を得ることで、吸収体への液の取り込み速度に優れる吸水剤とその製法を提供できる。さらに上記構成よれば、遠心分離機保持容量（ＣＲＣ）及び通液性を示す食塩水流れ誘導性（ＳＦＣ）のバランスに優れる吸水剤を得ることで、吸収体への液の取り込み速度に優れる吸水剤とその製法を提供できる。
【０２０１】
また、上記構成によれば、吸収体に使用した際、吸収体の垂直方向への液の吸い上げ能力に優れる（すなわち、固定された高さ吸収（ＦＨＡ）に優れる）吸水剤とその製法を提供できる。
【０２０２】
また、上記構成によれば、４．８３ｋＰａの圧力に対する吸収力（ＡＡＰ）に優れる吸水剤を得ることで、吸収体に圧力が加わった際の液の戻り（通称リウエット：Ｒｅ−Ｗｅｔといわれる）が少ない吸水剤とその製法を提供できる。
【０２０３】
また、本実施の形態に係る吸水剤は、言い換えれば、内部架橋構造を有し、水溶性不飽和単量体を重合して得られる吸水性樹脂粒子を含む吸水剤であって、上記吸水性樹脂粒子の表面近傍は、ヒドロキシル基を少なくとも一つ有する表面架橋剤によって架橋又は被覆されており、上記吸水性樹脂粒子は、その表面及びその近傍の少なくとも何れか一方に多価金属塩及び水不溶性無機粒子を含んでおり、上記吸水剤の質量平均粒子径は２００μｍ以上５００μｍ以下であり、吸水剤の全質量に対し、目開き１５０μｍのふるいを通過できる大きさの粒子の割合は５質量％以下であることを特徴としている。
【０２０４】
上記構成によれば、吸水剤に含まれる吸水性樹脂粒子は、表面近傍が、表面架橋剤によって架橋又は被覆されているため、膨潤した吸水剤に圧力をかけた際に生じる液の戻り量を減少させることができる。すなわち、４．８３ｋＰａの圧力に対する吸収力を高めることができる。また、上記吸水性樹脂粒子は、その表面及びその近傍の少なくとも何れか一方に多価金属塩及び水不溶性無機粒子を含んでおり、水不溶性無機粒子は通液性に優れるため、吸水剤の通液性を向上させることができる。
【０２０５】
また、上記多価金属塩と上記水不溶性無機粒子は、双方が吸水性樹脂粒子の表面及びその近傍の少なくとも何れか一方に存在することにより、静電的な相互作用、多価金属への配位結合、空気中の水分による水分子を介した配位結合と水素結合により、水不溶性無機粒子の飛散を抑制できると考えられる。それゆえ、従来技術のように、水不溶性無機粒子を用いても水不溶性無機粒子の飛散に起因する粉塵の発生を防ぐことができる。また、水不溶性無機粒子の含有量は上記範囲であるので、吸水剤は優れた諸物性を有し、かつ、吸水剤に含まれる粉塵量を低減させることとを両立でき、得られる吸水剤の全質量に対し、目開き１５０μｍのふるいを通過できる大きさの粒子の割合は５質量％以下である。吸水剤に含まれる微細な粒子の割合を低減できるので、発生する粉塵量を抑制することができる。
【０２０６】
つまり、吸水剤の製造の際、吸水剤に含まれる水不溶性無機粒子等の粒子が飛散することによる安全衛生上の問題が生じ難く、さらに、吸水体の物性低下が生じ難い。また、吸水剤の質量平均粒子径は上記の範囲であるので、吸収する液の通液性等が阻害されることなく、高い通液性を有する吸水剤を提供することができる。
【０２０７】
また、上記吸水剤では、上記吸水性樹脂粒子の表面及びその表面近傍の少なくとも何れか一方に、多価金属塩を上記吸水剤に対し、０．００１質量％以上５質量％以下含むことが好ましい。
【０２０８】
これにより、上記吸水剤は上記多価金属塩（好ましくは３価の水溶性多価金属塩）を含むので、吸水剤の４．８３ｋＰａの圧力に対する吸収力、固定された高さ吸収を大きく低下させることなく、食塩水流れ誘導性を向上させることができる。また、水不溶性無機粒子が存在していない、吸水剤の表面及びその表面近傍の少なくとも何れか一方において、水不溶性無機粒子の不足を補うことができる。また、水不溶性無機粒子と上記多価金属塩との相乗効果により、さらに優れた物性の吸水剤を得ることができる。
【０２０９】
また、上記吸水剤では、上記水不溶性無機粒子は二酸化ケイ素であることが好ましい。
【０２１０】
これにより、上記吸水性樹脂粒子の表面及びその表面近傍の少なくとも何れか一方に存在する多価金属塩と二酸化ケイ素に存在するシラノール基との相互作用が発生し、粉塵量の抑制を効果的に行うことができる。
【０２１１】
また、上記吸水剤では、上記吸水性樹脂粒子は、表面架橋後に機械的ダメージを受けてなることが好ましい。
【０２１２】
これにより、上記吸水性樹脂粒子の形状は不定形破砕状となるため、その表面及びその近傍の少なくとも何れか一方に上記水不溶性無機粒子を効率良く含むことができる。
【０２１３】
また、上記吸水剤では、遠心分離機保持容量が３０（ｇ／ｇ）以上５０（ｇ／ｇ）未満であり、かつ、食塩水流れ誘導性が１０（１０−７・ｃｍ３・ｓ・ｇ−１）以上であることが好ましい。
【０２１４】
これにより、遠心分離機保持容量及び食塩水流れ誘導性のバランスに優れる吸水剤を提供することができる。
【０２１５】
また、上記吸水剤では、４．８３ｋＰａの圧力に対する吸収力が１６（ｇ／ｇ）以上３０（ｇ／ｇ）以下であることが好ましい。
【０２１６】
これにより、４．８３ｋＰａの圧力下において吸水剤から放出される液の量を低減できるので、実用時に圧力が加えられた場合に液の戻りが少ない吸水体を提供することができる。
【０２１７】
また、上記吸水剤では、粒度分布の対数標準偏差が０．２０以上０．４０以下であることが好ましい。
【０２１８】
これにより、粒度分布が狭いため、吸水剤の通液性の低下及び、吸水体への液の取り込み速度が著しく悪化することを回避できる。
【０２１９】
また、上記吸水剤では、上記吸水剤に含まれる粉塵量が、吸水剤の質量に対して４００ｐｐｍ以下であることが好ましい。
【０２２０】
これにより、さらに粉塵量の低減された吸水剤を提供することができ、吸水剤に含まれる水不溶性無機粒子等の粒子が飛散することによる安全衛生上の問題が生じ難く、吸水剤の物性低下が生じ難い。
【０２２１】
また、本実施の形態に係る吸水剤は、言い換えれば、上記吸水剤を含むことを特徴としている。
【０２２２】
これにより、高い物性を兼ね備え、かつ、粉塵量の抑制された吸水体を提供することができる。
【０２２３】
また、本実施の形態に係る吸水剤の製造方法は、言い換えれば、内部架橋構造を有し、水溶性不飽和単量体を重合して得られる吸水性樹脂粒子を含む吸水剤の製造方法であって、上記吸水性樹脂粒子の表面近傍を、ヒドロキシル基を少なくとも一つ有する表面架橋剤によって架橋又は被覆し、上記吸水性樹脂粒子の質量平均粒子径は２００μｍ以上５００μｍ以下であり、上記表面架橋剤によって架橋又は被覆後に、多価金属塩と水不溶性無機粒子を上記吸水性樹脂粒子と混合することを特徴としている。
【０２２４】
上記方法によれば、上記吸水性樹脂粒子と多価金属塩及び水不溶性無機粒子とを混合するので、高い物性を兼ね備え、かつ、粉塵量の抑制された吸水剤を製造することができる。
【０２２５】
また、上記吸水剤の製造方法では、上記吸水性樹脂粒子に機械的ダメージを与えた後に、多価金属塩と水不溶性無機粒子を吸水性樹脂粒子と混合することが好ましい。
【０２２６】
これにより、上記吸水性樹脂粒子を不定形破砕状とした後に、上記多価金属塩と上記水不溶性無機粒子を混合するので、吸水性樹脂粒子の表面又はその近傍の少なくとも何れか一方に効率よく含ませることができ、得られる吸水剤の物性を向上させることができる。
【０２２７】
また、上記吸水剤の製造方法では、ヒドロキシル基を少なくとも一つ有する表面架橋剤によって架橋又は被覆後に、多価金属塩と上記吸水性樹脂粒子とを混合することが好ましい。
【０２２８】
これにより、上記吸水剤は上記多価金属塩（好ましくは３価の水溶性多価金属塩）を含むので、吸水剤の４．８３ｋＰａの圧力に対する吸収力、固定された高さ吸収を大きく低下させることなく、食塩水流れ誘導性を向上させることができる。また、水不溶性無機粒子が存在していない、吸水剤の表面及びその表面近傍の少なくとも何れか一方において、水不溶性無機粒子の代替不足を補うことができる。また、上記水不溶性無機粒子と上記多価金属塩との相乗効果により、さらに優れた物性の吸水剤を製造することができる。
【０２２９】
また、上記吸水剤の製造方法では、上記水不溶性無機粒子と吸水性樹脂粒子とを混合する際又は混合した後に、上記水不溶性無機粒子と吸水性樹脂粒子とを空気輸送することが好ましい。
【０２３０】
これにより、混合された上記水不溶性無機粒子及び吸水性樹脂粒子は、空気輸送によってさらに混合されることとなる。つまり、凝集が生じることなく、上記水不溶性無機粒子と吸水性樹脂粒子とをさらに効率よく混合することができる。そのため、水不溶性無機粒子を吸水性樹脂粒子に対しより均一に混合でき、得られる吸水剤の物性を高めることができる。
【０２３１】
また、上記水不溶性無機粒子と吸水性樹脂粒子との混合は、上記多価金属塩と吸水性樹脂粒子との混合後に行われることが好ましい。これにより、吸水性樹脂粒子の表面及びその近傍の少なくともいずれか一方に存在する多価金属塩と水不溶性無機粒子が、効率的に静電的相互作用、多価金属への配位結合、空気中の水分による水分子を介した配位結合と水素結合ができ、水不溶性無機粒子の飛散に起因する粉塵量を低減することができる。
【０２３２】
〔実施例〕
以下に、実施例によって本発明をより具体的に説明するが、本発明はこれらに限定されるものではない。以下では、便宜上、「質量部」を単に「部」と、「リットル」を単に「Ｌ」と記すことがある。また、「質量％」を「ｗｔ％」と記すことがある。
【０２３３】
吸水性樹脂粒子又は吸水剤の諸性能は、以下の方法で測定した。特に記載が無い限り下記の測定は室温（２０〜２５℃）、湿度５０ＲＨ％の条件下で行われたものとする。
【０２３４】
尚、衛生材料等の最終製品として使用された吸水剤の場合は、吸水剤は吸湿しているので、適宜、吸水剤を最終製品から分離して減圧低温乾燥後（例えば、１ｍｍＨｇ以下、６０℃で１２時間）に測定すればよい。また、本実施例及び比較例において使用された吸水剤の含水率はすべて６質量％以下であった。
【０２３５】
＜遠心分離機保持容量（ＣＲＣ）＞
遠心分離機保持容量（ＣＲＣ）は０．９０質量％食塩水に対する無加圧下で３０分の吸収倍率を示す。尚、ＣＲＣは、無加圧下吸収倍率と称されることもある。
【０２３６】
吸水性樹脂粒子又は吸水剤０．２００ｇを不織布製（南国パルプ工業（株）製、商品名：ヒートロンペーパー、型式：ＧＳＰ−２２）の袋（８５ｍｍ×６０ｍｍ）に均一に入れてヒートシールした後、室温で大過剰（通常５００ｍｌ程度）の０．９０質量％食塩水（塩化ナトリウム水溶液）中に浸漬した。３０分後に袋を引き上げ、遠心分離機（株式会社コクサン社製、遠心機：型式Ｈ−１２２）を用いてｅｄａｎａ  ＡＢＳＯＲＢＥＮＣＹ  ＩＩ  ４４１．１−９９に記載の遠心力（２５０Ｇ）で３分間水切りを行った後、袋の質量Ｗ１（ｇ）を測定した。また、同様の操作を吸水性樹脂粒子又は吸水剤を用いずに行い、その時の質量Ｗ０（ｇ）を測定した。そして、これらＷ１、Ｗ０から、次式に従って遠心分離機保持容量（ＣＲＣ）（ｇ／ｇ）を算出した。
【０２３７】
遠心分離機保持容量（ＣＲＣ）（ｇ／ｇ）
＝（Ｗ１（ｇ）−Ｗ０（ｇ））／（吸水性樹脂粒子又は吸水剤の質量（ｇ））−１
＜４．８３ｋＰａの圧力に対する吸収力（ＡＡＰ）＞
圧力に対する吸収力（ＡＡＰ）は０．９０質量％食塩水に対する４．８３ｋＰａで６０分の吸収倍率を示す。尚、ＡＡＰは、４．８３ｋＰａでの加圧下吸収倍率と称されることもある。図１は、ＡＡＰの測定装置１０を示す断面図である。
【０２３８】
図１に示す測定装置１０を用い、内径６０ｍｍのプラスチックの支持円筒１の底に、ステンレス製４００メッシュの金網２（目の大きさ３８μｍ）を融着させ、室温（２０℃以上２５℃以下）、湿度５０ＲＨ％の条件下で、金網２上に吸水性樹脂粒子又は吸水剤０．９００ｇを均一に散布し、その上に、試験体３である吸水性樹脂粒子又は吸水剤に対して４．８３ｋＰａ（０．７ｐｓｉ）の荷重を均一に加えることができるよう調整された、外径が６０ｍｍよりわずかに小さく支持円筒１との隙間が生じず、かつ上下の動きが妨げられないピストン４と荷重５とをこの順に載置し、この測定装置１０の全体の質量Ｗａ（ｇ）を測定した。
【０２３９】
直径１５０ｍｍのペトリ皿６の内側に直径９０ｍｍのガラスフィルター７（株式会社相互理化学硝子製作所社製、細孔直径：１００〜１２０μｍ）を置き、０．９０質量％食塩水９（２０℃以上２５℃以下）をガラスフィルター７の上面と同じ液面になるように加えた。その上に、直径９０ｍｍの濾紙８（ＡＤＶＡＮＴＥＣ東洋株式会社、品名：（ＪＩＳ  Ｐ  ３８０１、Ｎｏ．２）、厚さ０．２６ｍｍ、保留粒子径５μｍ）を１枚載せ、表面が全て濡れるようにし、かつ過剰の液を除いた。
【０２４０】
上記測定装置１０の一式を上記湿った濾紙上に載せ、液を荷重下で吸収させた。１時間後、測定装置１０の一式を持ち上げ、その質量Ｗｂ（ｇ）を測定した。そして、Ｗａ、Ｗｂから、下記の式に従って４．８３ｋＰａの圧力に対する吸収力（ＡＡＰ）（ｇ／ｇ）を算出した。
【０２４１】
４．８３ｋＰａの圧力に対する吸収力（ＡＡＰ）
＝（Ｗｂ（ｇ）−Ｗａ（ｇ））／（吸水性樹脂粒子又は吸水剤の質量（０．９００ｇ））
＜食塩水流れ誘導性（ＳＦＣ）＞
食塩水流れ誘導性（ＳＦＣ）は吸水性樹脂粒子又は吸水剤の膨潤時の液透過性を示す値である。ＳＦＣの値が大きいほど、吸水性樹脂粒子又は吸水剤は、高い液透過性を有することとなる。本実施例においては、米国特許第５８４９４０５号明細書記載のＳＦＣ試験に準じて行った。図２は、ＳＦＣの測定装置２０を示す概略図である。
【０２４２】
図２に示す測定装置２０において、タンク２１にはガラス管２２が挿入されており、ガラス管２２の下端は、０．６９質量％食塩水２３をセル３１中のゲル３４の底部から、５ｃｍ上の高さに維持できるように配置されている。また、タンク２１中の０．６９質量％食塩水２３は、コック付きＬ字管２４を通じてセル４１へ供給されるよう構成されている。セル３１の下には、透過した液を捕集する捕集容器３８が配置されており、捕集容器３８は上皿天秤３９の上に設置されている。セル３１の内径は６ｃｍであり、下部の底面にはＮｏ．４００ステンレス製金網（目開き３８μｍ）３２が設置されていた。ピストン３６の下部には液が透過するのに十分な穴３７があり、底部には吸水性樹脂粒子又は吸水剤あるいはその膨潤ゲルが、穴３７へ入り込まないように透過性の良いガラスフィルター３５が取り付けてあった。セル３１は、セル３１を乗せるための台の上に置かれ、セル３１と接する台の面は、液の透過を妨げないステンレス製の金網３３の上に設置した。
【０２４３】
人工尿（１）は、塩化カルシウムの２水和物０．２５ｇ、塩化カリウム２．０ｇ、塩化マグネシウムの６水和物０．５０ｇ、硫酸ナトリウム２．０ｇ、りん酸２水素アンモニウム０．８５ｇ、りん酸水素２アンモニウム０．１５ｇ、及び、純水９９４．２５ｇを加えたものを用いた。
【０２４４】
図２に示す測定装置２０を用い、容器３０に均一に入れた吸水性樹脂粒子又は吸水剤（０．９００ｇ）を人工尿（１）中で２．０７ｋＰａ（０．３ｐｓｉ）の加圧下、６０分間膨潤させゲル３４とした。その後、ゲル３４のゲル層の高さを記録し、次に２．０７ｋＰａ（０．３ｐｓｉ）の加圧下、０．６９質量％の食塩水２３を、一定の静水圧でタンク２１から膨潤したゲル層を通液させた。このＳＦＣ試験は室温（２０℃以上２５℃以下）で行った。試験ではコンピューターと天秤とを用い、時間の関数として、２０秒間隔でゲル層を透過する液体量を１０分間記録した。膨潤したゲル３４（の主に粒子間）を透過する流速Ｆｓ（Ｔ）は増加質量（ｇ）を増加時間（ｓ）で割ることによりｇ／ｓの単位で決定した。一定の静水圧と安定した流速が得られた時間をＴｓとし、Ｔｓと１０分間の間に得たデータだけを流速計算に使用して、Ｔｓと１０分間の間に得た流速を使用してＦｓ（Ｔ＝０）の値、つまりゲル層を通る最初の流速を計算した。Ｆｓ（Ｔ＝０）はＦｓ（Ｔ）対時間の最小２乗法の結果をＴ＝０に外挿することにより計算した。
【０２４５】
食塩水流れ誘導性（ＳＦＣ）
＝（Ｆｓ（ｔ＝０）×Ｌ０）／（ρ×Ａ×ΔＰ）
＝（Ｆｓ（ｔ＝０）×Ｌ０）／１３９５０６
ここで、Ｆｓ（ｔ＝０）：ｇ／ｓで表した流速、Ｌ０：ｃｍで表したゲル層の高さ、ρ：ＮａＣｌ溶液の密度（１．００３ｇ／ｃｍ３）、Ａ：セル３１中のゲル層上側の面積（２８．２７ｃｍ２）、ΔＰ：ゲル層にかかる静水圧（４９２０ｄｙｎｅ／ｃｍ２）及びＳＦＣ値の単位は（１０−７・ｃｍ３・ｓ・ｇ−１）である。
【０２４６】
＜固定された高さ吸収（ＦＨＡ）＞
米国特許出願公開２００５／０００３１９１Ａ１号公報に記載されている方法に従って測定を行った。尚本発明においては測定時の高さは２０ｃｍで行った。
【０２４７】
＜質量平均粒子径（Ｄ５０）及び粒度分布の対数標準偏差（σζ）＞
国際公開第２００４／６９９１５号パンフレット記載の質量平均粒子径（Ｄ５０）及び粒度分布の対数標準偏差（σζ）試験に準じて行った。
【０２４８】
吸水性樹脂粒子又は吸水剤を目開き８５０μｍ、７１０μｍ、６００μｍ、５００μｍ、４２５μｍ、３００μｍ、２１２μｍ、１５０μｍ、４５μｍ等のＪＩＳ標準ふるいで篩い分けし、残留百分率Ｒを対数確率紙にプロットした。これにより、Ｒ＝５０質量％に相当する粒子径を質量平均粒子径（Ｄ５０）として読み取った。また、粒度分布の対数標準偏差（σζ）は下記の式で表され、σζの値が小さいほど粒度分布が狭いことを意味する。
【０２４９】
σζ＝０．５×ｌｎ（Ｘ２／Ｘ１）
（Ｘ１はＲ＝８４．１％、Ｘ２はＲ＝１５．９％の時のそれぞれの粒子径）
質量平均粒子径（Ｄ５０）及び粒度分布の対数標準偏差（σζ）を測定する際の分級方法は、吸水性樹脂粒子又は吸水剤１０．０ｇを、室温（２０℃以上２５℃以下）、湿度５０ＲＨ％の条件下で、目開き８５０μｍ、７１０μｍ、６００μｍ、５００μｍ、４２５μｍ、３００μｍ、２１２μｍ、１５０μｍ、４５μｍのＪＩＳ標準ふるい（ＴＨＥ  ＩＩＤＡ  ＴＥＳＴＩＮＧ  ＳＩＥＶＥ：径８ｃｍ）に仕込み、振動分級器（ＩＩＤＡ  ＳＩＥＶＥ  ＳＨＡＫＥＲ、ＴＹＰＥ：ＥＳ−６５型、ＳＥＲ．Ｎｏ．０５０１）により、５分間、分級を行った。
【０２５０】
＜液拡散速度（ＬＤＶ）＞
液拡散速度（ＬＤＶ）は、特開平５−２０００６８号（ＥＰ５３２００２）に記載の吸い上げ指数測定装置を用いて測定した。尚、測定に際して、トラフ・シートはＳＵＳ３０４のステンレス鋼グレード２Ｂ仕上げにて作製した。
【０２５１】
まず、２０°の角度で設置したトラフ・シートのトラフ溝に吸水性樹脂粒子又は吸水剤１．００ｇ±０．００５ｇを０〜２０ｃｍの目盛り間に均等に散布した。さらに、へらを用いて吸水性樹脂粒子又は吸水剤をより均等に分散させた。
【０２５２】
吸い上げに使用する液は、１Ｌの０．９質量％の食塩水（塩化ナトリウム水溶液）に対して食用青色１号（商品名、東京化成工業株式会社）０．０１ｇの割合で着色した液を用いた。
【０２５３】
貯液槽の液面がトラフの最も低い位置から０．５ｃｍ上になるように調整した後、ステンレス鋼のスクリーンメッシュ（４００メッシュ）が液と接触すると同時に液吸い上げ時間（ＷＴ）の測定を開始した。液吸い上げ時間（ＷＴ）は、液体が１０ｃｍ目盛り位置まで吸い上げられた時間（ｓｅｃ）を表す。尚、貯液槽中の液とステンレス鋼のスクリーンメッシュとがトラフの最も低い位置から０．５ｃｍ上まで浸漬する速度は、液面から垂直方向に１．３５〜１．４０ｍｍ／ｓの速度であった。液拡散速度（ＬＤＶ）は、次式により算出される。
【０２５４】
ＬＤＶ（ｍｍ／ｓ）＝１００（ｍｍ）／ＷＴ（ｓ）
＜目開き１５０μｍのふるいを通過できる大きさの粒子の割合＞
上記、質量平均粒子径（Ｄ５０）及び粒度分布の対数標準偏差（σζ）の測定方法と同様の分級操作を行い、目開き１５０μmのふるいを通過した量から目開き１５０μmのふるいを通過できる大きさの粒子の割合（質量％）を求めた。
【０２５５】
＜水可溶分（水可溶成分）量＞
２５０ｍｌ容量の蓋付きプラスチック容器に０．９０質量％食塩水１８４．３ｇをはかり取り、その水溶液中に吸水性樹脂粒子又は吸水剤１．００ｇを加え１６時間、スターラーを回転させ攪拌することにより樹脂中の可溶分を抽出した。この抽出液を濾紙１枚（ＡＤＶＡＮＴＥＣ東洋株式会社、品名：（ＪＩＳ  Ｐ  ３８０１、Ｎｏ．２）、厚さ０．２６ｍｍ、保留粒子径５μｍ）を用いて濾過することにより得られた濾液の５０．０ｇを測り取り測定溶液とした。
【０２５６】
はじめに０．９０質量％食塩水だけを、まず、０．１ＮのＮａＯＨ水溶液でｐＨ１０まで滴定を行い、その後、０．１ＮのＨＣｌ水溶液でｐＨ２．７まで滴定して空滴定量（［ｂＮａＯＨ］ｍｌ、［ｂＨＣｌ］ｍｌ）を得た。
【０２５７】
同様の滴定操作を測定溶液についても行うことにより滴定量（［ＮａＯＨ］ｍｌ、［ＨＣｌ］ｍｌ）を求めた。
【０２５８】
例えば既知量のアクリル酸とそのナトリウム塩からなる吸水性樹脂粒子又は吸水剤の場合、そのモノマーの平均分子量と上記操作により得られた滴定量をもとに、吸水性樹脂粒子又は吸水剤中の可溶分量を以下の計算式により算出することができる。未知量の場合は滴定により求めた中和率を用いてモノマーの平均分子量を算出する。
【０２５９】
可溶分（質量％）＝０．１×（平均分子量）×１８４．３×１００×（［ＨＣｌ］−［ｂＨＣｌ］）／１０００／１．０／５０．０
中和率（ｍｏｌ％）＝（１−（［ＮａＯＨ］−［ｂＮａＯＨ］）／（［ＨＣｌ］−［ｂＨＣｌ］））×１００
＜粉塵量（粉塵性）＞
下記の条件で所定時間にガラス繊維濾紙に吸引され捕捉されたダストの質量増をもって、吸水剤の粉塵量を測定した。測定装置としては独国Ｈｅｕｂａｃｈ  Ｅｎｇｉｎｅｅｒｉｎｇ  ＧｍｂＨ製  ホイバッハ・ダストメータ（Ｈｅｕｂａｃｈ ＤＵＳＴＭＥＴＥＲ）、測定モードＴｙｐｅＩで実施した。測定時の雰囲気の温度湿度は２５℃（±２℃），相対湿度２０〜４０％，常圧で行った。測定方法は以下のように行った。
【０２６０】
（１）回転ドラム２００に、測定サンプルの吸水剤１００．００g入れる。
【０２６１】
（２）保留粒子径０．５μｍ（ＪＩＳ  Ｐ３８０１）で、直径５０ｍｍのガラス繊維濾紙（例えばＡＤＶＡＮＴＥＣ製、ＧＬＡＳＳ ＦＩＢＥＲ，ＧＣ−９０ないしその相当品を直径５０ｍｍに加工）の質量を０．００００１ｇ単位まで測定する（[Ｄａ]ｇ）。
【０２６２】
（３）回転ドラム２００に大型粒子分離機２０１を取り付け、ガラス繊維濾紙２０４を装着したフィルターケース２０２を取り付ける。
（４）ダストメータにおける制御部２０３の測定条件を、下記のように設定し測定する。ドラム回転数：３０Ｒ／ｍｉｎ、吸引風量：２０Ｌ／ｍｉｎ、Ｔｉｍｅ（測定時間）：３０分。
【０２６３】
（５）所定時間後、ガラス繊維濾紙２０４の質量を、０．００００１ｇ単位まで測定する（[Ｄｂ]）。
【０２６４】
粉塵量は、以下のようにして算出する。
粉塵量[ｐｐｍ]＝（[Ｄｂ]−[Ｄａ]）／１００．００×１００００００
＜ペイントシェーカーテスト＞
ペイントシェーカーテスト（ＰＳ）とは、直径６ｃｍ、高さ１１ｃｍのガラス製容器に、直径６ｍｍのガラスビーズ１０ｇ、吸水性樹脂粒子又は吸水剤３０ｇを入れてペイントシェーカー（東洋製機製作所  製品Ｎｏ．４８８）に取り付け、８００ｃｙｃｌｅ／ｍｉｎ（ＣＰＭ）で振盪するものであり、装置詳細は特開平９−２３５３７８号公報に開示されている。
【０２６５】
振盪時間を３０分間としたものをペイントシェーカーテスト１、１０分間としたものをペイントシェーカーテスト２とする。
【０２６６】
振盪後、目開き２ｍｍのＪＩＳ標準篩でガラスビーズを除去し、ダメージを与えられた吸水性樹脂粒子又は吸水剤が得られる。
【０２６７】
＜摩擦帯電電荷＞
吸水剤２５ｇを、ガラス製のスクリュー管（株式会社マルエム社製、スクリュー管Ｎｏ．７、口内径×胴径×高さ＝Ф２３ｍｍ×Ф３５ｍｍ×７８ｍｍ、キャップ：ポリプロピレン製、パッキン：耐熱ハイシート製）に入れて密閉した。
【０２６８】
この吸水剤が密閉されたスクリュー管を連続で２０秒間震盪した。この震盪の操作は、機械で行ってもよいし、手で行ってもよい。この震盪の条件は、１秒間に３〜５回の振動数で、振幅の距離は１０〜２０ｃｍにて行う。この震盪はできる限りスクリュー管内の吸水剤が大きく速く動くようになされる必要がある。
【０２６９】
２０秒間の震盪後、すぐにスクリュー管内の吸水剤をシート上に広げ、非接触の静電気測定器（製品名：シムコ静電気測定器  ＦＭＸ−００２、シムコジャパン株式会社製）を用いて、上記測定器に備えられた製造メーカー作成のマニュアルに従い、吸水剤の帯電電位を測定した。帯電電位の測定は、吸水剤をシート上に広げてから１５秒以内に測定を完了させる。さらに上記マニュアルに記載されているように、測定時において、静電気測定器と吸水剤との距離を２５ｍｍ±１ｍｍに設定した。この１５秒以内の測定時間において静電気測定装置に表示される帯電電位を即座に読み取った。読み取られた帯電電位がマイナスの電位であれば、摩擦帯電電荷は負電荷であるとした。
【０２７０】
より具体的には、上記静電気測定器に表示される帯電電位が＋０．０１〜＋２０．００ｋｖの範囲であれば摩擦帯電電荷は正電荷であるとし、上記静電気測定器に表示される帯電電位が−２０．００〜−０．０１ｋｖの範囲であれば摩擦帯電電荷は負電荷であるとした。搬送速度安定指数を小さくする観点から、摩擦帯電電荷の測定において観測される上記帯電電位は、−１０．００ｋｖ以上−０．０１ｋｖ以下であることが好ましく、−５．００Ｋｖ以上−０．０１ｋｖ以下であることがより好ましい。
【０２７１】
尚、上記した測定の際に使用するシートとして、ショーワ株式会社製の手袋（商品名：ビニトップ厚手、材料名（表）：塩化ビニール樹脂（非フタル酸エステル系可塑剤）、材料名（裏）：レーヨン（植毛））を１２ｃｍ×１２ｃｍに切り取ったものを使用した。
【０２７２】
また、吸水剤をシート上に広げる際は、手袋の表をシートの上面として使用し、このシートの上面の上に、吸水剤をシートからこぼれず且つ山盛りの状態となるように広げ、この状態で摩擦帯電電荷を測定した。この山盛りの状態とは、例えば、シート上に広げられた吸水剤が、高さ２〜４ｃｍで且つ底面の直径が７〜１２ｃｍである略円錐形状の状態である。さらに、この摩擦帯電電荷の測定は、室温が２３±２℃、相対湿度が４０±３％ＲＨに調整された部屋にて行った。
【０２７３】
＜粉塵中のＳｉＯ２の割合＞
上記粉塵量の測定によって捕集された粉塵中のＳｉＯ２の割合（質量％）を測定することにより、粉塵中のＳｉＯ２の割合を求めた。
【０２７４】
粉塵中に含まれる二酸化珪素の定量は、粉塵に含有するＮａ元素、Ａｌ元素、Ｓｉ元素の質量％を分析し、吸水性樹脂（中和塩がＮａ塩の場合）の中和率と重量平均分子量とをもとに、該分析結果から吸水性樹脂とＳｉＯ２との質量比を算出することにより行った。
【０２７５】
吸水性樹脂の中和塩が、カリウム、リチウム等の一価アルカリ塩／アンモニウム塩等の場合には、上記方法に準じて粉塵中のＳｉＯ２の割合を求めることができる。例えば、カリウム塩の場合には、Ｋ元素、Ａｌ元素、Ｓｉ元素の質量％を分析することにより、粉塵中のＳｉＯ２の割合を求めることができる。
【０２７６】
粉塵に含有するＮａ元素、Ａｌ元素、Ｓｉ元素等の定量分析は、ＳＥＭ・ＥＤＳ（Energy Dispersive Xray Spectrometer）を用いてＺＡＦ法により行った。
【０２７７】
上記分析における粉塵のサンプリングは、上記粉塵量の測定で用いたガラス繊維濾紙から粉塵を適量採取し、５ｍｍ×５ｍｍのカーボンテープを貼ったＳＥＭ用試料台に移し取ることにより行った。このときカーボンテープ上に粉塵が均一になるように散布した。
【０２７８】
上記分析の測定条件は、下記の通りである。
装置：走査電子顕微鏡（ＪＯＥＬ製  ＪＳＭ−５４１０ＬＶ  ＳＣＡＮＮＩＮＧ  ＭＩＣＲＯＳＣＯＰＥ）
加速電圧：２０ｋＶ
倍率：２０倍
測定視野：９００μｍ×１２００μｍ程度
測定視野における全面積の少なくとも５０体積％以上が粉塵で覆われている状態で測定
Ｓｉピーク：ＳｉＫ  １．７３９ＫｅＶ
Ｎａピーク：ＮａＫ  １．０４１ＫｅＶ
Ａｌピーク：ＡｌＫ  １．４８６ＫｅＶ
尚、他の元素のピークが上記ピークに重なる場合（例えば、ＮａＫとＺｎＬａ等）は、重なっている他の元素のピーク（ＺｎであればＺｎＫａ）の値を差し引くことにより補正を行った。
【０２７９】
上記Ｎａ元素の質量％（以下、「Ｎａ％」と略する場合がある）、Ａｌ元素の質量％（以下、「Ａｌ％」と略する場合がある）、Ｓｉ元素の質量％（以下、「Ｓｉ％」と略する場合がある）、及び後述する吸水性樹脂の中和率Ｎ（ｍｏｌ％）、ポリマーユニット重量平均分子量Ｍｗから、次式によって粉塵中に含有されるＳｉＯ２の割合（質量％）を算出することができる。
ポリマーユニット重量平均分子量Ｍｗ
＝７２．０６×（１−Ｎ／１００）＋９４．０５×Ｎ／１００
ポリマー成分量Ｐ＝（Ｎａ％／２３）／（Ｎ／１００）×Ｍｗ
ＳｉＯ２成分量Ｓ＝（Ｓｉ％／２８．０８）×６０．０８
硫酸アルミニウム成分量Ａ＝（Ａｌ％／２６．９８）×６３０．４／２
粉塵中に含有されるＳｉＯ２の割合（質量％）＝Ｓ／（Ｐ＋Ｓ＋Ａ）×１００
上記式中、Ｎは吸水性樹脂の中和率であり、上記水可溶分量の測定方法により測定することができる。
【０２８０】
尚、粉塵中に含有されるＳｉＯ２の割合は、上述した方法により測定されることが好ましいが、成分が未知であったり、他の元素が多く存在する場合等には、元素分析等の従来公知の方法で測定することもできる。
【０２８１】
＜粉塵の舞い上がりやすさ＞
吸水剤１００ｇをステンレス製のファネル（steel  designation  X５CrNiMo  １７−１２−３  specified in ISO/TR 15510、内径１０ｍｍ、高さ１４５ｍｍ、傾斜角２０°）に入れ、３０ｃｍの高さから、直径８ｃｍ、高さ１２ｃｍの円筒形のビーカー中に、吸水剤の入ったファネルを落下させた。このときに発生する粉塵の舞い上がりやすさを目視で確認した。尚、発生する粉塵を確認しやすいように、黒板を円筒形のビーカーに近接させて配置して、測定を行った。
【０２８２】
上記粉塵の舞い上がりやすさは、以下の５段階に分類した。
粉塵の舞い上がりやすさ１：ほとんど舞い上がらない
粉塵の舞い上がりやすさ２：少し舞い上がる
粉塵の舞い上がりやすさ３：舞い上がる
粉塵の舞い上がりやすさ４：かなり舞い上がる
粉塵の舞い上がりやすさ５：非常に舞い上がる
＜吸水剤に含まれる二酸化ケイ素の定量方法＞
吸水剤に含まれる二酸化ケイ素の量は、元素分析等の公知の方法で測定することができ、測定方法は特に限定はされないが、例えば、以下の方法で測定することができる。
【０２８３】
（１）吸水剤０．５００ｇを容量２５０ｍLのポリプロピレン製ビーカーに入れ、試薬グレードの炭酸ナトリウム（無水）を０．５ｇ加えた。
【０２８４】
（２）上記ポリプロピレン製ビーカーに、８０℃の脱イオン水（grade３、ISO3696）１００ｍＬを、１００ｍＬプラスチック製メスシリンダーで加え、該ビーカーの内容物を８０℃に保持した状態で２時間攪拌させ、固体シリカを溶解させた。
【０２８５】
（３）上記内容物を、ひだ折りにした定量濾紙（Toyo  Roshi  Kaisha，Ltd製Ｎｏ．５Ｃ、１８５ｍｍ）、プラスチック製ロートによりろ過し、ろ液を１００ｍＬプラスチック製メスフラスコに受けた。
【０２８６】
（４）上記プラスチック製ロート上の濾紙上に液体がほとんど無くなった時点（約１時間）で、６Ｎ塩酸３ｍＬをプラスチック製駒込ピペットで加え、できるだけゲルを収縮させた。
【０２８７】
（５）得られた上記ろ液に６Ｎ塩酸３ｍＬ、続いてモリブデン酸アンモニウム５質量％溶液４ｍＬを２回加え、上記の脱イオン水でメスアップ後、栓をしてメスフラスコをよく振った。
【０２８８】
（６）（５）で得られた発色液を分光光度計（日立製作所製、ＩＵ−１１００  Spectrophotometer）により、波長４１０ｎｍ、セル厚１０ｍｍにて、発色後５〜２０秒以内に吸光度（ＡＢＳ）を求めた。ブランクとして同様の操作を脱イオン水（grade３、ISO3696）で行った。
【０２８９】
（７）求めた発色液の吸光度から、ブランクの吸光度の値を差し引いた値を試験サンプルの吸光度とし、後述する検量線を基に試験サンプルの二酸化ケイ素微粒子量（質量％）を求めた。
【０２９０】
（検量線の作成）
二酸化ケイ素の添加されていない吸水性樹脂（例えば、後述する吸水性樹脂（１−３０））１００質量部に対して、二酸化ケイ素微粒子（例えば、日本アエロジル社製Ａｅｒｏｓｉｌ（登録商標）２００）を０質量部、０．０３質量部、０．０６質量部、０．１質量部、０．２質量部、０．３質量部、０．５質量部、１．０質量部それぞれ添加混合した標準サンプルを作製した。
【０２９１】
これら二酸化ケイ素微粒子の添加質量％が既知の標準サンプルを用いて、上記操作を行い、吸光度を求めることにより検量線を作成した。
【０２９２】
（実施例１）
シグマ型羽根を２本有する内容積１０リットルのジャケット付きステンレス型双腕型ニーダーに蓋を付けて形成した反応器中で、アクリル酸４３６．４ｇ、３７質量％アクリル酸ナトリウム水溶液４６１７．９ｇ、純水３８１．０ｇ、ポリエチレングリコールジアクリレート（分子量５２３）１１．４０ｇを溶解させて反応液とした。次にこの反応液を窒素ガス雰囲気下で、２０分間脱気した。続いて、反応液に１０質量％過硫酸ナトリウム水溶液３８．７６ｇ及び０．１質量％Ｌ−アスコルビン酸水溶液２４．２２ｇを攪拌しながら添加したところ、およそ２５秒後に重合が開始した。そして、生成したゲルを粉砕しながら、２５〜９５℃で重合を行い、重合が開始して３０分後に含水ゲル状架橋重合体を取り出した。得られた含水ゲル状架橋重合体は、その径が約５ｍｍ以下に細分化されていた。
【０２９３】
この細分化された含水ゲル状架橋重合体を５０メッシュの金網上に広げ、１８０℃で５０分間熱風乾燥を行い、乾燥物をロールミルを用いて粉砕し、さらに目開き７１０μｍと目開き１７５μｍのＪＩＳ標準篩で分級することにより、質量平均粒子径（Ｄ５０）３４１μｍ、粒度分布の対数標準偏差（σζ）０．３３の不定形破砕状の吸水性樹脂粒子（１）を得た。吸水性樹脂粒子（１）の遠心分離機保持容量（ＣＲＣ）は３５．４ｇ／ｇ、水可溶分は７．３質量％であった。
得られた吸水性樹脂粒子（１）１００質量部に１，４−ブタンジオール０．３８４質量部、プロピレングリコール０．６３２質量部、純水３．３９質量部、過硫酸ナトリウム０．１質量部の混合液からなる表面架橋剤を均一に混合した後、混合物を２１２℃で加熱処理した。加熱時間を３０分、３５分、４０分、４５分としたものをそれぞれ作製した。さらに、これらの粒子をそれぞれ目開き７１０μｍのＪＩＳ標準篩を通過するまで解砕した。次に、これら粒子に上記ペイントシェーカーテスト１を行った。こうして、表面が架橋された吸水性樹脂粒子を得た。加熱時間３０分のものを吸水性樹脂粒子（１−３０）、加熱時間３５分のものを吸水性樹脂粒子（１−３５）、加熱時間４０分のものを吸水性樹脂粒子（１−４０）、加熱時間４５分のものを吸水性樹脂粒子（１−４５）とした。
【０２９４】
得られたこれらの表面が架橋された吸水性樹脂粒子１００質量部それぞれに、硫酸アルミニウム２７．５質量％水溶液（酸化アルミニウム換算で８質量％）０．４０質量部、乳酸ナトリウム６０質量％水溶液０．１３４質量部、プロピレングリコール０．００２質量部からなる混合液を添加した。添加後、無風条件下、６０℃で１時間乾燥した後、これらの粒子をそれぞれ目開き７１０μｍのＪＩＳ標準篩を通過するまで解砕した。次に、これら粒子に上記ペイントシェーカーテスト２を行った。こうして、得られた粒子をそれぞれ、吸水性樹脂粒子（１−３０）から得られたものを吸水性樹脂粒子（１−３０Ａ）、吸水性樹脂粒子（１−３５）から得られたものを吸水性樹脂粒子（１−３５Ａ）、吸水性樹脂粒子（１−４０）から得られたものを吸水性樹脂粒子（１−４０Ａ）、吸水性樹脂粒子（１−４５）から得られたものを吸水性樹脂粒子（１−４５Ａ）とした。
【０２９５】
得られたこれらの吸水性樹脂粒子（１−３０Ａ）、（１−３５Ａ）、（１−４０Ａ）、（１−４５Ａ）１００質量部にそれぞれ、WACKER社製HDK（登録商標）Ｈ２０５０ＥＰを０．０４０質量部添加したものを、吸水剤（１−１）、（１−２）、（１−３）、（１−４）とした。
【０２９６】
同様に吸水性樹脂粒子（１−３０Ａ）、（１−３５Ａ）、（１−４０Ａ）、（１−４５Ａ）１００質量部にそれぞれ、ＷＡＣＫＥＲ社製ＨＤＫ（登録商標）Ｈ２０５０ＥＰを０．０７０質量部添加したものを、吸水剤（１−５）、（１−６）、（１−７）、（１−８）とした。
【０２９７】
（比較例１）
特開２０００−９３７９２号の参考例１及び実施例１及び実施例２を参考とし、以下の実験を行った。
【０２９８】
７５モル％の中和率を有するアクリル酸ナトリウムの水溶液５５００質量部（単量体濃度３８％）にトリメチロールプロパントリアクリレート１．７０質量部を溶解し反応液とした。次に、この反応液を窒素ガス雰囲気下で３０分間脱気した。次いで、シグマ型羽根を２本有する内容積１０Ｌのジャケット付きステンレス製双腕型ニーダーに蓋をつけて形成した反応器に、上記反応液を供給し、反応液を３０℃に保ちながら系を窒素ガス置換した。続いて、反応液を攪拌しながら、過硫酸ナトリウム２．４６質量部及びＬ−アスコルビン酸０．１０質量部を添加したところ、およそ１分後に重合が開始した。そして、３０℃以上８０℃以下で重合を行い、重合を開始して６０分後に含水ゲル状重合体を取り出した。得られた含水ゲル状重合体は、その径が約５ｍｍに細分化されていた。
【０２９９】
この細分化された含水ゲル状重合体を５０メッシュの金網上に広げ、１５０℃で９０分間熱風乾燥した。次いで、乾燥物を振動ミルを用いて粉砕し、さらに２０メッシュの金網で分級することにより、平均粒径３３０μｍの不定形破砕状の吸水性樹脂前駆体（Ａ）を得た。
【０３００】
得られた吸水性樹脂前駆体（Ａ）１００質量部に、プロピレングリコール１質量部と、エチレングリコールジグリシジルエーテル０．０５質量部と、水３質量部と、イソプロピルアルコール１質量部からなる表面架橋剤を混合した。上記の混合物を２１０℃で４０分間加熱処理することにより比較吸水性樹脂粒子（１−１）を得た。この比較吸水性樹脂粒子（１−１）の吸収倍率、加圧下吸収倍率を特開２０００−９３７９２号に記載の方法で測定したところ、ＣＲＣは３１（ｇ／ｇ）、ＡＡＰは３３（ｇ／ｇ）であった。
【０３０１】
比較吸水性樹脂粒子（１−１）１００質量部に無機粉末として４％分散液のｐＨ７．５以上９．５以下、ＢＥＴ法による比表面積１４５±１５ｍ２／ｇであるカチオン性を有する疎水性二酸化ケイ素（日本アエロジル社製ＲＡ２００ＨＳ）０．０５質量部を混合し、比較吸水剤（１−１）を得た。
【０３０２】
また、得られた吸水性樹脂前駆体（Ａ）１００質量部に、エチレングリコールジグリシジルエーテル０．１質量部と、水４．５質量部と、イソプロピルアルコール１．５質量部からなる表面架橋剤を混合した。上記の混合物を２００℃で３５分間加熱処理することにより比較吸水性樹脂粒子（１−２）を得た。この比較吸水性樹脂粒子（１−２）の吸収倍率、加圧下吸収倍率を特開２０００−９３７９２号に記載の方法で測定したところ、ＣＲＣは３２（ｇ／ｇ）、ＡＡＰは３１（ｇ／ｇ）であった。
【０３０３】
比較吸水性樹脂粒子（１−２）１００質量部に水１質量部を添加した後、上記と同様の無機粉末（日本アエロジル社製ＲＡ２００ＨＳ）０．１質量部を混合し、比較吸水剤（１−２）を得た。
【０３０４】
吸水性樹脂粒子（１）、（１−３０）、（１−３５）、（１−４０）、（１−４５）、（１−３０Ａ）、（１−３５Ａ）、（１−４０Ａ）、（１−４５Ａ）、吸水剤（１−１）、（１−２）、（１−３）、（１−４）、（１−５）、（１−６）、（１−７）、（１−８）、比較吸水性樹脂粒子（１−１）、（１−２）、比較吸水剤（１−１）、（１−２）の諸物性を測定した結果を表１に示す。
【０３０５】
（実施例２）
シグマ型羽根を２本有する内容積１０リットルのジャケット付きステンレス型双腕型ニーダーに蓋を付けて形成した反応器中で、アクリル酸４３６．４ｇ、３７質量％アクリル酸ナトリウム水溶液４６１７．９ｇ、純水３８１．０ｇ、ポリエチレングリコールジアクリレート（分子量５２３）１１．４０ｇを溶解させて反応液とした。次にこの反応液を窒素ガス雰囲気下で、２０分間脱気した。続いて、反応液に１０質量％過硫酸ナトリウム水溶液２９．０７ｇ及び０．１質量％Ｌ−アスコルビン酸水溶液２４．２２ｇを攪拌しながら添加したところ、およそ１分後に重合が開始した。そして、生成したゲルを粉砕しながら、２５〜９５℃で重合を行い、重合が開始して３０分後に含水ゲル状架橋重合体を取り出した。得られた含水ゲル状架橋重合体は、その径が約５ｍｍ以下に細分化されていた。
【０３０６】
この細分化された含水ゲル状架橋重合体を５０メッシュの金網上に広げ、１８０℃で５０分間熱風乾燥を行い、乾燥物をロールミルを用いて粉砕し、さらに目開き７１０μｍと目開き１７５μｍのＪＩＳ標準篩で分級することにより、質量平均粒子径（Ｄ５０）３４１μｍ、粒度分布の対数標準偏差（σζ）０．３３の不定形破砕状の吸水性樹脂粒子（２）を得た。吸水性樹脂粒子（２）の遠心分離機保持容量（ＣＲＣ）は３３．５ｇ／ｇ、水可溶分は９．０質量％であった。
【０３０７】
得られた吸水性樹脂粒子（２）１００質量部に１，４−ブタンジオール０．３８４質量部、プロピレングリコール０．６３２質量部、純水３．３９質量部、過硫酸ナトリウム０．１質量部の混合液からなる表面架橋剤を均一に混合した後、混合物を２１２℃で５０分間加熱処理した。さらに、その粒子を目開き７１０μｍのＪＩＳ標準篩を通過するまで解砕した。次に、この粒子に上記ペイントシェーカーテスト１を行った。こうして、表面が架橋された吸水性樹脂粒子（２−５０）を得た。
【０３０８】
得られたこの吸水性樹脂粒子（２−５０）１００質量部に、ＷＡＣＫＥＲ社製ＨＤＫ（登録商標）Ｈ２０５０ＥＰを、０．０１０質量部添加したものを吸水剤（２−１）、０．０２０質量部添加したものを吸水剤（２−２）、０．０４０質量部添加したものを吸水剤（２−３）、０．０７０質量部添加したものを吸水剤（２−４）、０．１００質量部添加したものを吸水剤（２−５）とした。
【０３０９】
（比較例２）
実施例２で得られた吸水性樹脂粒子（２−５０）１００質量部に、ＷＡＣＫＥＲ社製ＨＤＫ（登録商標）Ｈ２０５０ＥＰを０．３００質量部添加したものを比較吸水剤（２−１）とし、日本アエロジル社製Ａｅｒｏｓｉｌ（登録商標）２００を、０．３０００質量部添加したものを比較吸水剤（２−２）とした。
【０３１０】
吸水性樹脂粒子（２）、（２−５０）、吸水剤（２−１）、（２−２）、（２−３）、（２−４）、（２−５）、比較吸水剤（２−１）、比較吸水剤（２−２）の諸物性を測定した結果を表２に示す。
【０３１１】
（実施例３）
断熱材である発泡スチロールで覆われた、内径８０ｍｍ、容量１リットルのポリプロピレン製容器に、アクリル酸２２０．８１ｇ、ポリエチレングリコールジアクリレート（分子量５２３）１．１５４ｇ、及び、１．０質量％ジエチレントリアミン５酢酸・５ナトリウム水溶液１．３５ｇを混合した溶液（Ａ１）と、４８．５質量％水酸化ナトリウム水溶液１８４．４９ｇと５０℃に調温したイオン交換水１７９．９４ｇを混合した溶液（Ｂ１）を、マグネチックスターラーで攪拌しながら（Ａ１）に（Ｂ１）を開放系ですばやく加えて混合した。中和熱と溶解熱で液温が約１００℃まで上昇した単量体水溶液が得られた。
【０３１２】
得られた単量体水溶液に３質量％の過硫酸ナトリウム水溶液１２．２６ｇを加え、数秒攪拌した後に、ホットプレート（ＮＥＯ  ＨＯＴＰＬＡＴＥ  Ｈ１−１０００、（株）井内盛栄堂製）により表面温度を１００℃まで加熱された、内面にテフロン（登録商標）を貼り付けた底面２５０×２５０ｍｍのステンレス製バット型容器中に開放系で注いだ。ステンレス製バット型容器は、そのサイズが底面２５０×２５０ｍｍ、上面６４０×６４０ｍｍ、高さ５０ｍｍであり、中心断面が台形で、上面が開放されていた。
【０３１３】
単量体水溶液がバットに注がれて間もなく重合は開始した。水蒸気を発生して上下左右に膨張発泡しながら重合は進行し、その後、底面よりもやや大きなサイズにまで収縮した。この膨張収縮は約１分以内に終了し、４分間重合容器中に保持した後、含水重合体を取り出した。
【０３１４】
得られた含水重合体を、ダイス径９．５ｍｍのミートチョッパー（ＲＯＹＡＬ  ＭＥＡＴ  ＣＨＯＰＰＥＲ  ＶＲ４００Ｋ、飯塚工業株式会社製）により粉砕し、細分化された含水重合体を得た。
【０３１５】
この細分化された含水ゲル状架橋重合体を５０メッシュの金網上に広げ、１８０℃で５０分間熱風乾燥を行い、乾燥物をロールミルを用いて粉砕し、さらに目開き７１０μｍと目開き１７５μｍのＪＩＳ標準篩で分級することにより、質量平均粒子径（Ｄ５０）３２９μｍ、粒度分布の対数標準偏差（σζ）０．３１の不定形破砕状の吸水性樹脂粒子（３）を得た。吸水性樹脂粒子（３）の遠心分離機保持容量（ＣＲＣ）は３３．０ｇ／ｇ、水可溶分は９．０質量％であった。
【０３１６】
得られた吸水性樹脂粒子（３）１００質量部に１，４−ブタンジオール０．３６質量部、プロピレングリコール０．６質量部、純水３．２質量部の混合液からなる表面架橋剤をレーディゲミキサーで混合した後、混合物を２００℃で５０分間加熱処理した。さらに、その粒子を目開き７１０μｍのＪＩＳ標準篩を通過するまで解砕した。次に、この粒子に上記ペイントシェーカーテスト１を行った。こうして、表面が架橋された吸水性樹脂粒子（３−５０）を得た。
【０３１７】
得られた表面が架橋された吸水性樹脂粒子（３−５０）１００質量部に、硫酸アルミニウム２７．５質量％水溶液（酸化アルミニウム換算で８質量％）０．４０質量部、乳酸ナトリウム６０質量％水溶液０．１３４質量部、プロピレングリコール０．００２質量部からなる混合液を添加した。添加後、無風条件下、６０℃で１時間乾燥した後、この粒子を目開き７１０μｍのＪＩＳ標準篩を通過するまで解砕した。次に、この粒子に上記ペイントシェーカーテスト２を行った。こうして、得られた粒子を吸水性樹脂粒子（３−５０Ａ）とした。
【０３１８】
得られたこの吸水性樹脂粒子（３−５０Ａ）１００質量部に、ＷＡＣＫＥＲ社製ＨＤＫ（登録商標）Ｈ２０５０ＥＰを、０．０２０質量部添加したものを吸水剤（３−１）、０．０４０質量部添加したものを吸水剤（３−２）、０．０６０質量部添加したものを吸水剤（３−３）、０．０８０質量部添加したものを吸水剤（３−４）、０．０９９０質量部添加したものを吸水剤（３−５）、０．１２５０質量部添加したものを吸水剤（３−６）、０．１５００質量部添加したものを吸水剤（３−７）とした。
【０３１９】
（実施例４）
実施例３で得られた吸水性樹脂粒子（３−５０Ａ）１００質量部に、日本アエロジル社製Ａｅｒｏｓｉｌ（登録商標）２００を、０．１００質量部添加したものを吸水剤（４−１）、０．１２５０質量部添加したものを吸水剤（４−２）とした。
【０３２０】
吸水性樹脂粒子（３）、（３−５０）、（３−５０Ａ）、吸水剤（３−１）、（３−２）、（３−３）、（３−４）、（３−５）、（３−６）、（３−７）、（４−１）、（４−２）の諸物性を測定した結果を表３に示す。
【０３２１】
（実施例５）
断熱材である発泡スチロールで覆われた、内径８０ｍｍ、容量１リットルのポリプロピレン製容器に、アクリル酸２２１．９２ｇ、ポリエチレングリコールジアクリレート（分子量５２３）１．５３ｇ、及び、１．０質量％ジエチレントリアミン５酢酸・５ナトリウム水溶液１．３５ｇを混合した溶液（Ａ）と、４８．５質量％水酸化ナトリウム水溶液１８０．３３ｇと５０℃に調温したイオン交換水１８２．５５ｇを混合した溶液（Ｂ）を、マグネチックスターラーで攪拌しながら溶液（Ａ）に溶液（Ｂ）を開放系ですばやく加えて混合した。中和熱と溶解熱で液温が約１００℃まで上昇した単量体水溶液が得られた。
【０３２２】
得られた単量体水溶液に３質量％の過硫酸ナトリウム水溶液１２．３２ｇを加え、数秒攪拌した後に、ホットプレート（ＮＥＯ  ＨＯＴＰＬＡＴＥ  Ｈ１−１０００、（株）井内盛栄堂製）により表面温度を１００℃まで加熱された、内面にテフロン（登録商標）を貼り付けた底面２５０×２５０ｍｍのステンレス製バット型容器中に開放系で注いだ。ステンレス製バット型容器は、そのサイズが底面２５０×２５０ｍｍ、上面６４０×６４０ｍｍ、高さ５０ｍｍであり、中心断面が台形で、上面が開放されていた。
【０３２３】
単量体水溶液がバットに注がれて間もなく重合は開始した。水蒸気を発生して上下左右に膨張発泡しながら重合は進行し、その後、底面よりもやや大きなサイズにまで収縮した。この膨張収縮は約１分以内に終了し、４分間重合容器中に保持した後、含水重合体を取り出した。
【０３２４】
得られた含水重合体を、ダイス径９．５ｍｍのミートチョッパー（ＲＯＹＡＬ  ＭＥＡＴ  ＣＨＯＰＰＥＲ  ＶＲ４００Ｋ、飯塚工業株式会社製）により粉砕し、細分化された含水重合体を得た。
【０３２５】
この細分化された含水ゲル状架橋重合体を５０メッシュの金網上に広げ、１８０℃で５０分間熱風乾燥を行い、乾燥物をロールミルを用いて粉砕し、さらに目開き７１０μｍと目開き１７５μｍのＪＩＳ標準篩で分級することにより、質量平均粒子径（Ｄ５０）３４２μｍ、粒度分布の対数標準偏差（σζ）０．３４の不定形破砕状の吸水性樹脂粒子（５）を得た。吸水性樹脂粒子（５）の遠心分離機保持容量（ＣＲＣ）は３１．０ｇ／ｇ、水可溶分は８．０質量％であった。
【０３２６】
また、得られた吸水性樹脂粒子（５）１００質量部に１，４−ブタンジオール０．３１質量部、プロピレングリコール０．４９質量部、純水２．４質量部の混合液からなる表面架橋剤を均一に混合した後、混合物を１９５℃で５０分間加熱処理した。さらに、その粒子を目開き７１０μｍのＪＩＳ標準篩を通過するまで解砕した。次に、この粒子に上記ペイントシェーカーテスト１を行った。こうして、表面が架橋された吸水性樹脂粒子（５−５０）を得た。
【０３２７】
得られた表面が架橋された吸水性樹脂粒子（５−５０）１００質量部に、硫酸アルミニウム２７．５質量％水溶液（酸化アルミニウム換算で８質量％）０．５０質量部、乳酸ナトリウム６０質量％水溶液０．１６質量部、プロピレングリコール０．００２５質量部からなる混合液を添加した。添加後、無風条件下、６０℃で１時間乾燥した後、この粒子を目開き７１０μｍのＪＩＳ標準篩を通過するまで解砕した。次に、この粒子に上記ペイントシェーカーテスト２を行った。こうして、得られた粒子を吸水性樹脂粒子（５−５０Ａ）とした。
【０３２８】
得られたこの吸水性樹脂粒子（５−５０Ａ）１００質量部に、ＷＡＣＫＥＲ社製ＨＤＫ（登録商標）Ｈ２０５０ＥＰを、０．０４０質量部添加したものを吸水剤（５−１）、０．０８０質量部添加したものを吸水剤（５−２）、０．１２５０質量部添加したものを吸水剤（５−３）とした。
【０３２９】
吸水性樹脂粒子（５）、（５−５０）、（５−５０Ａ）、吸水剤（５−１）、（５−２）、（５−３）の諸物性を測定した結果を表４に示す。
【０３３０】
【表１】
2009531158.tif 000002
【０３３１】
※１：単位  １０−７・ｃｍ３・ｓ・ｇ−１
表１に示すように吸水性樹脂粒子（１）と吸水性樹脂粒子（１−３０）〜（１−４５）との比較から、吸水性樹脂粒子（１）に表面架橋剤を用い表面架橋した後、ペイントシェーカーテスト１を行い、機械的ダメージを与えることによって得られた吸水性樹脂粒子（１−３０）〜（１−４５）はＣＲＣが低下するものの、ＡＡＰ及びＳＦＣは向上していた。
【０３３２】
また、吸水性樹脂粒子（１−３０）〜（１−４５）の比較から、加熱時間を変更することにより、得られる吸水性樹脂粒子の物性を調整することができることが明らかとなった。
【０３３３】
更には、吸水性樹脂粒子（１−３０）〜（１−４５）を硫酸アルミニウム水溶液にて処理した後に、ペイントシェーカーテスト２を行い、機械的ダメージを与えられた吸水性樹脂粒子（１−３０Ａ）〜（１−４５Ａ）は、ＡＡＰはやや低下したものの、ＳＦＣは大幅に向上した。
【０３３４】
この吸水性樹脂粒子（１−３０Ａ）〜（１−４５Ａ）に更に、疎水性の二酸化ケイ素を添加することによって得られた吸水剤（１−１）〜（１−４）は、ＣＲＣ、ＡＡＰが大幅に低下すること無く、非常に高いＳＦＣを有していた。即ち、ＣＲＣ、ＡＡＰ、及びＳＦＣの値が高い、非常に有用な吸水剤を得ることができた。
【０３３５】
また、比較吸水性樹脂粒子（１−１）及び（１−２）は、製造において疎水性の二酸化ケイ素を用いているものの、ＪＩＳ標準ふるいを用いて分級を行っていないので、目開き１５０μｍのふるいを通過できる大きさの粒子の割合が５質量％を超えていた。比較吸水剤（１−１）及び（１−２）についても同様であった。上記比較吸水性樹脂粒子及び比較吸水剤では、目開き１５０μｍのふるいを通過できる大きさの粒子の割合が多いため、通液性が阻害される。これにより、ＳＦＣは非常に低い値となった。また、ＡＡＰ，ＦＨＡについても低い値を示し、粉塵量も多かった。
【０３３６】
【表２】
2009531158.tif 000003
【０３３７】
※１：単位  １０−７・ｃｍ３・ｓ・ｇ−１
表２に示すように、吸水性樹脂粒子及び吸水剤は、比較吸水剤（２−１）、（２−２）と比較して、粉塵量が非常に少なかった。比較吸水剤（２−１）と比較吸水剤（２−２）とは無機粒子の添加量が同じであるが、比較吸水剤（２−１）の方が粉塵量が少なく、ＳＦＣ及びＡＡＰにも優れていた。
【０３３８】
また、吸水剤（２−１）〜（２−４）は、ＦＨＡが特に優れていた。
【０３３９】
【表３】
2009531158.tif 000004
【０３４０】
※１：単位  １０−７・ｃｍ３・ｓ・ｇ−１
表３に示すように、吸水性樹脂粒子及び吸水剤は、粉塵量が非常に少なく、吸水剤（３−１）〜（３−７）が特に少なかった。具体的には、吸水剤（３−６）と吸水剤（４−２）とは無機粒子の添加量が同じであるが、吸水剤（３−６）の方が粉塵量が少なかった。
【０３４１】
また、吸水剤（３−１）〜（３−５）は、ＦＨＡが特に優れていた。
【０３４２】
【表４】
2009531158.tif 000005
【０３４３】
※１：単位  １０−７・ｃｍ３・ｓ・ｇ−１
表４に示すように、吸水剤（５−１）〜（５−３）は通液性（ＳＦＣ）に優れ、粉塵量も非常に少なかった。
【０３４４】
（実施例６）
吸水性樹脂粒子（１−３０Ａ）、（１−３５Ａ）、（１−４０Ａ）、（１−４５Ａ）１００質量部に、ＷＡＣＫＥＲ社製ＨＤＫ（登録商標）Ｈ２０５０ＥＰを０．０４０質量部添加する替わりに、ＷＡＣＫＥＲ社製ＨＤＫ（登録商標）Ｈ２０を０．０５０質量部添加したこと以外は実施例１と同様の操作を行い、吸水剤（６−１）、（６−２）、（６−３）、（６−４）を得た。
【０３４５】
得られた吸水剤（６−１）、（６−２）、（６−３）及び（６−４）について、添加した二酸化ケイ素、二酸化ケイ素の添加量、ＣＲＣ、ＡＡＰ、ＳＦＣ、ＦＨＡ、Ｄ５０、目開き１５０μｍのふるいを通過できる大きさの粒子の割合について測定した結果を表５に示した。
【０３４６】
【表５】
2009531158.tif 000006
【０３４７】
※１：単位  １０−７・ｃｍ３・ｓ・ｇ−１
表５に示すように、吸水剤（６−１）〜（６−４）は通液性（ＳＦＣ）に優れ、ＡＡＰ，ＦＨＡも高く、粉塵量は非常に少なかった。
【０３４８】
（実施例７）
シグマ型羽根を２本有する内容積１０リットルのジャケット付きステンレス型双腕型ニーダーに蓋を付けて形成した反応器中で、アクリル酸４３６．４ｇ、３７質量％アクリル酸ナトリウム水溶液４６１７．９ｇ、純水３８１．０ｇ、ポリエチレングリコールジアクリレート（分子量５２３）７．６ｇを溶解させて反応液とした。次にこの反応液を窒素ガス雰囲気下で、２０分間脱気した。続いて、反応液に１０質量％過硫酸ナトリウム水溶液２９．０７ｇ及び０．１質量％Ｌ−アスコルビン酸水溶液２４．２２ｇを攪拌しながら添加したところ、およそ１分後に重合が開始した。そして、生成したゲルを粉砕しながら、２５〜９５℃で重合を行い、重合が開始して３０分後に含水ゲル状架橋重合体を取り出した。得られた含水ゲル状架橋重合体は、その径が約５ｍｍ以下に細分化されていた。
【０３４９】
この細分化された含水ゲル状架橋重合体を５０メッシュの金網上に広げ、１８０℃で５０分間熱風乾燥を行い、乾燥物をロールミルによって粉砕し、さらに目開き７１０μｍと目開き１７５μｍのＪＩＳ標準篩で分級することにより、質量平均粒子径（Ｄ５０）４７１μｍ、粒度分布の対数標準偏差（σζ）０．３７の不定形破砕状の吸水性樹脂粒子（７）を得た。吸水性樹脂粒子（７）の遠心分離機保持容量（ＣＲＣ）は３８．０（ｇ／ｇ）、水可溶分は１１．０質量％であった。
【０３５０】
得られた吸水性樹脂粒子（７）１００質量部に１，４−ブタンジオール０．３質量部、プロピレングリコール０．５質量部、純水２．７質量部の混合液からなる表面架橋剤を均一に混合した後、混合物を２１２℃で４０分間加熱処理した。さらに、その粒子を目開き８５０μｍのＪＩＳ標準篩を通過するまで解砕した。次に、この粒子に上記ペイントシェーカーテスト１を行った。こうして、表面が架橋された吸水性樹脂粒子（７−４０）を得た。
【０３５１】
得られた吸水性樹脂粒子（７−４０）１００質量部に、それぞれに硫酸アルミニウム２７．５質量％水溶液（酸化アルミニウム換算で８質量％）０．４０質量部、乳酸ナトリウム６０質量％水溶液０．１３４質量部、プロピレングリコール０．００２質量部からなる混合液を添加した。添加後、無風条件下、６０℃で１時間乾燥した後、これらの粒子をそれぞれ目開き７１０μｍのＪＩＳ標準篩を通過するまで解砕した。次に、この粒子に上記ペイントシェーカーテスト２を行った。こうして、得られた粒子を吸水性樹脂粒子（７−４０Ａ）とした。
【０３５２】
得られた吸水性樹脂粒子（７−４０Ａ）１００質量部に、ＷＡＣＫＥＲ社製ＨＤＫ（登録商標）Ｈ２０を、０．０２０質量部添加したものを吸水剤（７−１）、０．０４０質量部添加したものを吸水剤（７−２）、０．０７０質量部添加したものを吸水剤（７−３）、０．１００質量部添加したものを吸水剤（７−４）とした。
【０３５３】
得られた上記吸水性樹脂粒子（７）、（７−４０）及び（７−４０Ａ）、吸水剤（７−１）、（７−２）、（７−３）及び（７−４）について添加した二酸化ケイ素、二酸化ケイ素の添加量、ＣＲＣ、ＡＡＰ、ＳＦＣ、ＦＨＡ、ＬＤＶ、Ｄ５０、目開き１５０μｍのふるいを通過できる大きさの粒子の割合について測定した結果を表６に示した。また、粉塵量についても測定を行い表６に結果を示した。
【０３５４】
（実施例８）
実施例７で得られた吸水性樹脂粒子（７−４０Ａ）１００質量部に、ＷＡＣＫＥＲ社製ＨＤＫ（登録商標）Ｈ２０を、０．２００質量部添加したものを吸水剤（８−１）とした。
【０３５５】
また、実施例７で得られた吸水性樹脂粒子（７−４０Ａ）１００質量部に日本アエロジル社製Ａｅｒｏｓｉｌ（登録商標）２００を、０．２００質量部添加したものを吸水剤（８−２）とした。
【０３５６】
また、実施例７で得られた吸水性樹脂粒子（７−４０Ａ）１００質量部に日本アエロジル社製Ａｅｒｏｓｉｌ（登録商標）Ｒ−９７２を、０．２００質量部添加したものを吸水剤（８−３）とした。
【０３５７】
得られた吸水剤（８−１）、（８−２）及び（８−３）について添加した二酸化ケイ素、二酸化ケイ素の添加量、ＣＲＣ、ＡＡＰ、ＳＦＣ、ＦＨＡ、ＬＤＶ、Ｄ５０、目開き１５０μｍのふるいを通過できる大きさの粒子の割合について測定した結果を表６に示した。また、粉塵量についても測定を行い表６に結果を示した。
【０３５８】
【表６】
2009531158.tif 000007
【０３５９】
※１：単位  １０−７・ｃｍ３・ｓ・ｇ−１
表６に示すように、吸水剤（７−１）〜（７−４）、（８−１）〜（８−３）の測定結果から、粉塵量が非常に少なく、高いＳＦＣを有する吸水剤を得ることができた。また、吸水剤（７−１）〜（７−４）、（８−１）〜（８−３）のいずれにおいても粉塵量は４００ｐｐｍ以下であり、粉塵の生じ難い吸水剤を製造することができた。
【０３６０】
また、吸水剤（７−１）〜（７−４）は特にＡＡＰ，ＦＨＡに優れていた。また、吸水剤（７−１）〜（７−４）、及び吸水剤（８−１）、（８−２）はＬＤＶが優れていた。粉塵量については、吸水剤（７−１）〜（７−３）が特に少なく、吸水剤（７−４）がかなり少なく、また吸水剤（８−１）、（８−３）も少ない値であった。また、二酸化ケイ素の添加量が同じでも吸水剤（８−２）は、吸水剤（８−１）、（８−３）と比べて粉塵量が多く、ＡＡＰ及びＳＦＣが低かった。
【０３６１】
（実施例９）
断熱材である発泡スチロールで覆われた、内径８０ｍｍ、容量１リットルのポリプロピレン製容器に、アクリル酸２２１．９２ｇ、ポリエチレングリコールジアクリレート（分子量５２３）１．５３ｇ、及び、１．０質量％ジエチレントリアミン５酢酸・５ナトリウム水溶液１．３５ｇを混合した溶液（Ａ）と、４８．５質量％水酸化ナトリウム水溶液１８０．３３ｇと５０℃に調温したイオン交換水１８２．５５ｇとを混合した溶液（Ｂ）を、マグネチックスターラーで攪拌しながら溶液（Ａ）に溶液（Ｂ）を開放系ですばやく加えて混合した。中和熱及び溶解熱で液温が約１００℃まで上昇した単量体水溶液が得られた。
【０３６２】
得られた単量体水溶液に３質量％の過硫酸ナトリウム水溶液１２．３２ｇを加え、数秒攪拌した後に、ホットプレート（ＮＥＯ  ＨＯＴＰＬＡＴＥ  Ｈ１−１０００、（株）井内盛栄堂製）により表面温度を１００℃まで加熱された、内面にテフロン（登録商標）を貼り付けた底面２５０ｍｍ×２５０ｍｍのステンレス製バット型容器中に開放系で注いだ。ステンレス製バット型容器は、そのサイズが底面２５０ｍｍ×２５０ｍｍ、上面６４０ｍｍ×６４０ｍｍ、高さ５０ｍｍであり、中心断面が台形で、上面が開放されていた。
【０３６３】
単量体水溶液がバットに注がれて間もなく重合は開始した。水蒸気を発生して上下左右に膨張発泡しながら重合は進行し、その後、底面よりもやや大きなサイズにまで収縮した。この膨張収縮は約１分以内に終了し、４分間重合容器中に保持した後、含水重合体を取り出した。
【０３６４】
得られた含水重合体を、ダイス径９．５ｍｍのミートチョッパー（ＲＯＹＡＬ  ＭＥＡＴ  ＣＨＯＰＰＥＲ  ＶＲ４００Ｋ、飯塚工業株式会社製）により粉砕し、細分化された含水重合体を得た。
【０３６５】
この細分化された含水ゲル状架橋重合体を５０メッシュの金網上に広げ、１８０℃で５０分間熱風乾燥を行い、乾燥物をロールミルにて粉砕し、さらに目開き７１０μｍと目開き１７５μｍのＪＩＳ標準篩で分級することにより、質量平均粒子径（Ｄ５０）３４２μｍ、粒度分布の対数標準偏差（σζ）０．３４の不定形破砕状の吸水性樹脂粒子（９）を得た。吸水性樹脂粒子（９）の遠心分離機保持容量（ＣＲＣ）は３１．０（ｇ／ｇ）、水可溶分は８．０質量％であった。
【０３６６】
得られた吸水性樹脂粒子（９）１００質量部に１，４−ブタンジオール０．３１質量部、プロピレングリコール０．４９質量部、純水２．４質量部の混合液からなる表面架橋剤を均一に混合した後、混合物を１９５℃で５０分間加熱処理した。さらに、その粒子を目開き７１０μｍのＪＩＳ標準篩を通過するまで解砕した。次に、この粒子に上記ペイントシェーカーテスト１を行った。こうして、表面が架橋された吸水性樹脂粒子（９−５０）を得た。
【０３６７】
得られた表面が架橋された吸水性樹脂粒子（９−５０）１００質量部に、硫酸アルミニウム２７．５質量％水溶液（酸化アルミニウム換算で８質量％）０．４０質量部、乳酸ナトリウム６０質量％水溶液０．１６質量部、プロピレングリコール０．００２５質量部からなる混合液を添加した。添加後、無風条件下、６０℃で１時間乾燥した後、この粒子を目開き７１０μｍのＪＩＳ標準篩を通過するまで解砕した。次に、この粒子に上記ペイントシェーカーテスト２を行った。こうして、得られた粒子を吸水性樹脂粒子（９−５０Ａ）とした。
【０３６８】
得られたこの吸水性樹脂粒子（９−５０Ａ）１００質量部に、ＷＡＣＫＥＲ社製ＨＤＫ（登録商標）Ｈ２０を、０．０２０質量部添加したものを吸水剤（９−１）、０．０４０質量部添加したものを吸水剤（９−２）、０．０７０質量部添加したものを吸水剤（９−３）、０．１００質量部添加したものを吸水剤（９−４）とした。
【０３６９】
また、得られた吸水性樹脂粒子（９−５０Ａ）１００質量部に、日本アエロジル社製Ａｅｒｏｓｉｌ（登録商標）Ｒ−９７２を、０．０４０質量部添加したものを吸水剤（９−５）、０．０７０質量部添加したものを吸水剤（９−６）、０．１００質量部添加したものを吸水剤（９−７）とした。
【０３７０】
得られた吸水性樹脂粒子（９−５０Ａ）１００質量部に、ＷＡＣＫＥＲ社製ＨＤＫ（登録商標）Ｈ１５を０．０２０質量部添加したものを吸水剤（９−８）、０．０４０質量部添加したものを吸水剤（９−９）、０．０７０質量部添加したものを吸水剤（９−１０）、０．１００質量部添加したものを吸水剤（９−１１）とした。
【０３７１】
吸水性樹脂粒子（９）、（９−５０）及び（９−５０Ａ）、吸水剤（９−１）〜（９−１１）について添加した二酸化ケイ素、二酸化ケイ素の添加量、ＣＲＣ、ＡＡＰ、ＳＦＣ、ＦＨＡ、ＬＤＶ、Ｄ５０、目開き１５０μｍのふるいを通過できる大きさの粒子の割合について測定した結果を表７に示した。また、粉塵量についても測定を行い、表７に結果を示した。
【０３７２】
【表７】
2009531158.tif 000008
【０３７３】
※１：単位  １０−７・ｃｍ３・ｓ・ｇ−１
表７に示すように、吸水剤（９−１）〜（９−４）の比較から二酸化ケイ素の添加量を増加させるほどＳＦＣを向上できることが明らかになった。また、吸水剤（９−５）〜（９−７）、吸水剤（９−８）〜（９−１１）についても同様であった。
【０３７４】
表７に示すように、吸水性樹脂粒子（９−５０Ａ）、吸水剤（９−１）〜（９−１１）のいずれにおいても粉塵量は３００ｐｐｍ以下であり、粉塵の生じ難い吸水剤を製造することができた。
【０３７５】
また、吸水剤（９−１）〜（９−４）、（９−８）〜（９−１１）のＬＤＶは優れていた。
【０３７６】
（実施例１０）
シグマ型羽根を２本有する内容積１０リットルのジャケット付きステンレス型双腕型ニーダーに蓋を付けて形成した反応器中で、アクリル酸４２５．２ｇ、３７質量％アクリル酸ナトリウム水溶液４４９９．５ｇ、純水５３８．５ｇ、ポリエチレングリコールジアクリレート（分子量５２３）６．１７ｇを溶解させて反応液とした。次にこの反応液を窒素ガス雰囲気下で、２０分間脱気した。続いて、反応液に１０質量％過硫酸ナトリウム水溶液２８．３ｇ及び０．１質量％Ｌ−アスコルビン酸水溶液２３．６ｇを攪拌しながら添加したところ、およそ２５秒後に重合が開始した。そして、生成したゲルを粉砕しながら、２５℃以上９５℃以下で重合を行い、重合が開始して３０分後に含水ゲル状架橋重合体を取り出した。得られた含水ゲル状架橋重合体は、その径が約５ｍｍ以下に細分化されていた。
【０３７７】
この細分化された含水ゲル状架橋重合体を５０メッシュの金網上に広げ、１７０℃で６５分間熱風乾燥を行い、乾燥物をロールミルを用いて粉砕し、さらに目開き８５０μｍのＪＩＳ標準篩で分級することにより、質量平均粒子径（Ｄ５０）４５８μｍ、粒度分布の対数標準偏差（σζ）０．４０の不定形破砕状の吸水性樹脂粒子（１０）を得た。吸水性樹脂粒子（１０）の遠心分離機保持容量（ＣＲＣ）は４２（ｇ／ｇ）、水可溶分は１３質量％であった。
【０３７８】
得られた吸水性樹脂粒子（１０）１００質量部に１，４−ブタンジオール０．３５質量部、プロピレングリコール０．５５質量部、純水３．０質量部の混合液からなる表面架橋剤を均一に混合した後、混合物を２１２℃で４０分間加熱処理した。その後、得られた粒子を目開き８５０μｍのＪＩＳ標準篩を通過するまで解砕した。次に、解砕された粒子にペイントシェーカーテスト１を行った。こうして、表面が架橋又は被覆された吸水性樹脂粒子（１０）を得た。
【０３７９】
表面が架橋又は被覆された吸水性樹脂粒子（１０）の１００質量部に、硫酸アルミニウム２７．５質量％水溶液（酸化アルミニウム換算で８質量％）０．９質量部、乳酸ナトリウム６０質量％水溶液０．１３４質量部、プロピレングリコール０．０２５質量部からなる混合液を添加した。添加後、無風条件下、６０℃で１時間乾燥した後、これらの粒子をそれぞれ目開き８５０μｍのＪＩＳ標準篩を通過するまで解砕した。こうして、吸水性樹脂粒子（１０）から得られたものを吸水性樹脂粒子（１０−Ａ）とした。
【０３８０】
得られた吸水性樹脂粒子（１０−Ａ）１００質量部に、日本アエロジル社製Ａｅｒｏｓｉｌ（登録商標）２００を０．２０質量部添加し混合したものを吸水剤（１０）とした。得られた上記吸水性樹脂粒子（１０−Ａ）、吸水剤（１０）について、添加した水不溶性無機粒子、水不溶性無機粒子の添加量、ＣＲＣ、ＡＡＰ、ＳＦＣ、Ｄ５０、目開き１５０μｍのふるいを通過できる大きさの粒子の割合、粉塵量について測定した結果を表８に示した。
【０３８１】
（実施例１１）
実施例１０において得られた吸水性樹脂粒子（１０−Ａ）１００質量部に対して、日本アエロジル社製Ａｅｒｏｓｉｌ（登録商標）２００を０．３０質量部添加し混合したものを吸水剤（１１）とした。得られた吸水剤（１１）について、添加した水不溶性無機粒子、水不溶性無機粒子の添加量、ＣＲＣ、ＡＡＰ、ＳＦＣ、Ｄ５０、目開き１５０μｍのふるいを通過できる大きさの粒子の割合、粉塵量について測定した結果を表８に示した。
【０３８２】
（実施例１２）
実施例１０において、細分化された含水ゲル状架橋重合体を得るまでは同様の手法を用いて、細分化された含水ゲル状架橋重合体を得た。
【０３８３】
この細分化された含水ゲル状架橋重合体を５０メッシュの金網上に広げ、１７０℃で６５分間熱風乾燥を行い、乾燥物をロールミルを用いて粉砕し、さらに目開き８５０μｍのＪＩＳ標準篩で分級することにより、質量平均粒子径（Ｄ５０）３３０μｍ、粒度分布の対数標準偏差（σζ）０．３５の不定形破砕状の吸水性樹脂粒子（１２）を得た。吸水性樹脂粒子（１２）の遠心分離機保持容量（ＣＲＣ）は４２（ｇ／ｇ）、水可溶分は１３質量％であった。
【０３８４】
得られた吸水性樹脂粒子（１２）１００質量部に１，４−ブタンジオール０．３５質量部、プロピレングリコール０．５５質量部、純水３．０質量部の混合液からなる表面架橋剤を均一に混合した後、混合物を２１２℃で４０分間加熱処理した。その後、得られた粒子を目開き８５０μｍのＪＩＳ標準篩を通過するまで解砕した。次に、解砕された粒子にペイントシェーカーテスト１を行った。こうして、表面が架橋又は被覆された吸水性樹脂粒子（１２）を得た。
【０３８５】
表面が架橋又は被覆された吸水性樹脂粒子（１２）の１００質量部に、硫酸アルミニウム２７．５質量％水溶液（酸化アルミニウム換算で８質量％）０．９質量部、乳酸ナトリウム６０質量％水溶液０．１３４質量部、プロピレングリコール０．０２５質量部からなる混合液を添加した。添加後、無風条件下、６０℃で１時間乾燥した後、これらの粒子をそれぞれ目開き８５０μｍのＪＩＳ標準篩を通過するまで解砕した。こうして、得られた吸水性樹脂粒子（１２）から得られたものを吸水性樹脂粒子（１２−Ａ）とした。
【０３８６】
得られたこれらの吸水性樹脂粒子（１２−Ａ）１００質量部に、日本アエロジル社製Ａｅｒｏｓｉｌ（登録商標）２００を０．２０質量部添加し混合したものを吸水剤（３Ｃ）とした。得られた吸水剤（１２）について、添加した水不溶性無機粒子、水不溶性無機粒子の添加量、ＣＲＣ、ＡＡＰ、ＳＦＣ、Ｄ５０、目開き１５０μｍのふるいを通過できる大きさの粒子の割合、粉塵量について測定した結果を表８に示した。
【０３８７】
（実施例１３）
実施例１０で得られた、表面が架橋又は被覆された吸水性樹脂粒子（１０）の１００質量部に、硫酸アルミニウム２７．５質量％水溶液（酸化アルミニウム換算で８質量％）０．９質量部、乳酸ナトリウム６０質量％水溶液０．１３４質量部、プロピレングリコール０．０２５質量部、植物成分としてポリフェノール及びカフェインを含んだツバキ科植物の葉抽出物の１５質量％水溶液（製品名：ＦＳ−８０ＭＯ、販売者：白井松薪薬株式会社（所在地：滋賀県黄河群水口町宇川３７−１））０．５質量部からなる混合物を添加した。添加後、無風条件下、６０℃で１時間乾燥させた後、これらの粒子をそれぞれ目開き８５０μｍのＪＩＳ標準ふるいを通過するまで解砕し、吸水性樹脂粒子（１３−Ａ）を得た。
【０３８８】
得られたこれらの吸水性樹脂粒子（１３−Ａ）１００質量部に、日本アエロジル社製Ａｅｒｏｓｉｌ（登録商標）２００を０．２０質量部添加し混合したものを吸水剤（１３）とした。得られた吸水剤（１３）について、添加した水不溶性無機粒子、水不溶性無機粒子の添加量、ＣＲＣ、ＡＡＰ、ＳＦＣ、Ｄ５０、目開き１５０μｍのふるいを通過できる大きさの粒子の割合、粉塵量について測定した結果を表８に示した。
【０３８９】
（実施例１４）
実施例１２で得られた、表面が架橋又は被覆された吸水性樹脂粒子（１２）の１００質量部に、硫酸アルミニウム２７．５質量％水溶液（酸化アルミニウム換算で８質量％）０．９質量部、乳酸ナトリウム６０質量％水溶液０．１３４質量部、プロピレングリコール０．０２５質量部、植物成分としてポリフェノール及びカフェインを含んだツバキ科植物の葉抽出物の１５質量％水溶液（製品名：ＦＳ−８０ＭＯ、販売者：白井松薪薬株式会社（所在地：滋賀県黄河群水口町宇川３７−１））０．５質量部からなる混合物を添加した。添加後、無風条件下、６０℃で１時間乾燥させた後、これらの粒子をそれぞれ目開き８５０μｍのＪＩＳ標準ふるいを通過するまで解砕し、吸水性樹脂粒子（１４−Ａ）を得た。
【０３９０】
得られたこれらの吸水性樹脂粒子（１４−Ａ）１００質量部に、日本アエロジル社製Ａｅｒｏｓｉｌ（登録商標）２００を０．２０質量部添加し混合したものを吸水剤（１４）とした。得られた吸水剤（１４）について、添加した水不溶性無機粒子、水不溶性無機粒子の添加量、ＣＲＣ、ＡＡＰ、ＳＦＣ、Ｄ５０、目開き１５０μｍのふるいを通過できる大きさの粒子の割合、粉塵量について測定した結果を表８に示した。
【０３９１】
（比較例３）
実施例１０において得られた吸水性樹脂粒子（１０）１００質量部に対して、日本アエロジル社製Ａｅｒｏｓｉｌ（登録商標）２００を０．２０質量部添加し混合したものを比較吸水剤（３）とした。得られた比較吸水剤（３）について、添加した水不溶性無機粒子、水不溶性無機粒子の添加量、ＣＲＣ、ＡＡＰ、ＳＦＣ、Ｄ５０、目開き１５０μｍのふるいを通過できる大きさの粒子の割合、粉塵量について測定した結果を表８に示した。
【０３９２】
（比較例４）
実施例１０において得られた吸水性樹脂粒子（１０）１００質量部に対して、日本アエロジル社製Ａｅｒｏｓｉｌ（登録商標）２００を０．３０質量部添加し混合したものを比較吸水剤（４）とした。得られた比較吸水剤（４）について、添加した水不溶性無機粒子、水不溶性無機粒子の添加量、ＣＲＣ、ＡＡＰ、ＳＦＣ、Ｄ５０、目開き１５０μｍのふるいを通過できる大きさの粒子の割合、粉塵量について測定した結果を表８に示した。
【０３９３】
（比較例５）
実施例１０において、細分化された含水ゲル状架橋重合体を得るまでは同様の手法を用いて、細分化された含水ゲル状架橋重合体を得た。
【０３９４】
この細分化された含水ゲル状架橋重合体を５０メッシュの金網上に広げ、１７０℃で６５分間熱風乾燥を行い、乾燥物をロールミルを用いて粉砕し、さらに目開き８５０μｍのＪＩＳ標準篩で分級、調合することにより、質量平均粒子径（Ｄ５０）４４０μｍ、粒度分布の対数標準偏差（σζ）０．５０の不定形破砕状の比較吸水性樹脂粒子（５）を得た。比較吸水性樹脂粒子（５）の遠心分離機保持容量（ＣＲＣ）は４２（ｇ／ｇ）、水可溶分は１３質量％であった。
【０３９５】
得られた比較吸水性樹脂粒子（５）１００質量部に１，４−ブタンジオール０．３５質量部、プロピレングリコール０．５５質量部、純水３．０質量部の混合液からなる表面架橋剤を均一に混合した後、混合物を２１２℃で４０分間加熱処理した。その後、得られた粒子を目開き８５０μｍのＪＩＳ標準篩を通過するまで解砕した。次に、解砕された粒子にペイントシェーカーテスト１を行った。こうして、表面が架橋又は被覆された比較吸水性樹脂粒子（５）を得た。
【０３９６】
表面が架橋又は被覆された比較吸水性樹脂粒子（５）の１００質量部に、硫酸アルミニウム２７．５質量％水溶液（酸化アルミニウム換算で８質量％）０．９質量部、乳酸ナトリウム６０質量％水溶液０．１３４質量部、プロピレングリコール０．０２５質量部からなる混合液を添加した。添加後、無風条件下、６０℃で１時間乾燥した後、これらの粒子をそれぞれ目開き８５０μｍのＪＩＳ標準篩を通過するまで解砕した。こうして、得られた比較吸水性樹脂粒子（５）から得られたものを比較吸水性樹脂粒子（５−Ａ）とした。
【０３９７】
得られたこれらの比較吸水性樹脂粒子（５−Ａ）１００質量部に、日本アエロジル社製Ａｅｒｏｓｉｌ（登録商標）２００を０．２０質量部添加し混合したものを比較吸水剤（５）とした。得られた比較吸水性樹脂粒子（５−Ａ）、比較吸水剤（５）について、添加した水不溶性無機粒子、水不溶性無機粒子の添加量、ＣＲＣ、ＡＡＰ、ＳＦＣ、Ｄ５０、目開き１５０μｍのふるいを通過できる大きさの粒子の割合、粉塵量について測定した結果を表８に示した。
【０３９８】
【表８】
2009531158.tif 000009
【０３９９】
※１：単位  １０−７・ｃｍ３・ｓ・ｇ−１
表８に示すように、吸水剤（１０）と比較吸水剤（３）、吸水剤（１１）と比較吸水剤（４）をそれぞれ比較することによって、多価金属塩及び水不溶性無機粒子の両方を使用することで、ＡＡＰの低下度合いを抑制しつつ、ＳＦＣを向上させることができ、さらに粉塵量も低下させることができることがわかった。さらに、吸水剤（１０）と比較吸水剤（５）との比較において、目開き１５０μｍのふるいを通過できる大きさの粒子の割合が多いと、ＳＦＣが低い結果となった。
【０４００】
また、硫酸アルミニウムを添加した吸水性樹脂粒子並びに吸水剤は粉塵量が少なく、ＳＦＣ，ＡＡＰにも優れていた。
【０４０１】
尚、上述した吸水剤、並びに比較吸水剤について、粉塵中のＳｉＯ２の割合及び粉塵の舞い上がりやすさの測定結果を表９に示す。
【０４０２】
【表９】
2009531158.tif 000010
【０４０３】
表９に示すように、粉塵中のＳｉＯ２の割合が低い場合には、粉塵が舞い上がり難く、粉塵中のＳｉＯ２の割合が低いほど粉塵の舞い上がりやすさが改善されることが確認できた。
【０４０４】
このことから、粉塵中のＳｉＯ２の割合の好ましい範囲は５０質量％以下であり、より好ましい範囲は３０質量％以下であり、更に好ましい範囲は１５質量％以下であり、特に好ましい範囲は１０質量％以下であり、最も好ましい範囲は７質量％以下である。
【０４０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０４０６】
本発明に係る吸水剤及び吸水体、並びに吸水剤の製造方法にて得られる吸水剤は、優れた吸水特性等を有し、かつ、粉塵が生じ難いため、種々の用途の吸水保水剤として使用できる。
【０４０７】
例えば、紙おむつ、生理用ナプキン、失禁パッド、医療用パッド等の吸収物品用吸水保水剤；水苔代替、土壌改質改良剤、保水剤、農薬効力持続剤等の農園芸用保水剤；内装壁材用結露防止剤、セメント添加剤等の建築用保水剤；リリースコントロール剤、保冷剤、使い捨てカイロ、汚泥凝固剤、食品用鮮度保持剤、イオン交換カラム材料、スラッジ又はオイルの脱水剤、乾燥剤、湿度調整材料等で使用できる。
【０４０８】
また、本発明における吸水剤は、紙おむつ、生理用ナプキン等の、糞、尿又は血液の吸収用衛生材料に特に好適に用いられる。
【図面の簡単な説明】
【０４０９】
【図１】本実施例に係るＡＡＰの測定装置を示す断面図である。
【図２】本実施例に係るＳＦＣの測定装置を示す概略図である。
【図１】
2009531158.tif 000011
【図２】
2009531158.tif 000012
【国際調査報告】
2009531158.tif 000013
2009531158.tif 000014
2009531158.tif 000015